(57)【特許請求の範囲】
【請求項１】
（１）水を加えない過剰のアルコールと、塩酸とが共存する系に純粋なアルコキシチタン酸モノマーを加えて保護機能を形成させたアルコキシチタン酸モノマーを合成する工程であって、前記塩酸が、前記アルコキシチタン酸モノマー１モルに対して、２モル以上４モル以下である工程に続き、
（２）前記アルコキシチタン酸モノマーに、重合濃度に応じて水を加えて希釈水和反応をするか、または水を加えないでメタノールを加え希釈する希釈工程と、
（３）前記希釈工程ののちに、イオン交換樹脂を含む連鎖移動触媒を加えて、低分子ポリマーから透明な膠化点に至るまで重合する重合工程と、
（４）連鎖移動重合触媒で重合したポリマーをイオン交換樹脂で脱塩酸する工程と、
（５）イオン交換重合した後、リン酸またはトリメチルリン酸を加えて、錯体を形成させる工程とからなる、
新規チタン酸ポリマーの製造方法。
【請求項２】
前記過剰のアルコールが、メタノールである請求項１記載の製造方法。
【発明の詳細な説明】
【技術分野】
【０００１】
本発明は新規チタン酸モノマーおよび高分子およびその製造方法ならびに用途に関する。さらに詳しくは、チタンを代表とする多価の金属に保護基を形成し、水溶性透明のモノマーを合成しこのモノマーを基幹原料にして、これにリン酸、水溶性リン酸化合物やキレートを形成する試薬トリアルキルホスフィンオキサイドまたはキレート作用を有するイオン交換樹脂、例えばアニオン交換樹脂を用いて連鎖移動重合し、透明なポリマーを形成させ、モノマーをアンダーコート剤や、光輝剤、セルフクリーニング剤、接着剤、耐磨耗・耐熱光輝剤などに用い、ポリマーを暗所から紫外下までの活性なる触媒に供し、連鎖移動剤の極性と添加量により、極性を自由に選択し、連鎖移動剤をチタンに対し等価モルを用いると、暗所での活性は最大となるが、紫外下では活性が少ないアンダーコート剤や暗所触媒に供し、１／２モル代価以下になるに従って、光活性を増す触媒を自由に設計でき、高親油性、高親水性を自由に設計でき、異質のアンダーコート剤や、接着剤を用いる必要がなく、塗布した直後ＪＩＳ法（テトラバッグ法）では活性を示さないような値になるが、光または、自己分子内活性、および熱、ならびにキレート剤および過酸化水素に接触させる条件により、活性を短時間に発現する新規チタニアで、非光下から紫外下までの触媒、リン酸チタニア膜形成剤、パーオキシリン酸チタニア膜形成剤、分子内自己活性剤、コゲ付・焼付き剥離剤、塩ビクロス結合型チタニア、表面極性転換剤、耐酸性チタン膜形成剤、電磁波防御剤、超伝導剤、繊維・糸やプラスチックの帯電防止剤、耐摩耗賦与剤・耐熱・光輝性賦与剤、乾式潤滑剤、防錆剤、耐熱光輝を賦与する表面処理剤、親油性塗料膜形成剤、親水性塗料膜形成剤、高親油性・親水性を賦与する表面処理剤、除苔剤、防苔剤、殺菌剤、抗菌剤、殺カビ剤、抗カビ剤、チタン酸糸またはフィルムの成型体、消臭剤、ＮＯＸ−ＳＯＸ固定化触媒、セラミックコンデンサー用チタン酸バリウム合成剤、水に可溶なキレート剤の不溶化（固定化）剤、キレート剤、水系エステル交換触媒、ＣＯ2、Ｈ2Ｏ分解触媒、粒子状チタニアの結合型接着剤、多糖類の加水分解触媒、防錆剤、木材防腐防蟻剤、農薬、養魚薬、防汚・除汚（セルフクリーニング）剤、紫外線熱線防御剤、劣化・白華表面の修復剤などに供することができ、塗布法用途だけでなく紡糸・フィルム状に成型することができ、添加剤、合成試薬などにも用いられる、新規チタン酸モノマーおよび高分子およびその製造方法ならびに用途に関する。【０００２】
なお、本発明において、「チタニア」とは、「保護基を有するチタン酸モノマーおよび連鎖移動重合により得られるポリマー」を指す用語である。
【背景技術】
【０００３】
公知公用のチタニアは、チタン化合物が殆どが粒子状（立方晶など）からなり、数ナノ〜５０ナノを用いて、ガラス透明性・防汚剤（接触角５度以下の親水膜）を提供し、（特許文献１：特開平１０−３１４５９８号公報）、５０〜３００ナノの大粒子を光活性触媒として、水に分散または、粉体として、接着剤やアンダーコート剤を用いて、使用されてきた。【０００４】
これらの改良技術として、佐賀型チタニア・パーオキシチタン酸（水酸化チタン酸ゾルの表面を過酸化水素でパーオキシ化した１〜２％透明液）が開発されたが、（特許文献２：特開平９−１２４８６５号公報、特許文献３：特開平９−７１４１８号公報）長期間光触媒防汚活性を維持できない原因として考えられるのが、過酸化基が、大気ガスおよび降砂等に含まれる還元剤で還元され、主として活性を示していた部分が活性の低い酸化チタン粒子すなわち酸化チタン微粒子の表面に露出するパーオキシ基が還元され、水酸基にもどるためか、経時により数ナノ〜数十ナノの粒子が再凝集粗大粒子化し、白華、脱落するかどちらかと考えられる（アモルファス型パーオキシチタン酸膜→還元→水酸化チタン粒状結晶→白華→脱落）。【０００５】
さらに改良された大阪市、工、研とＹＯＯコーポレーションの共願特許リン酸チタニア（特許文献４：特開２００４−１３０１９５号公報、特許文献５：特願２００１−１１１０９７号公報）があるが、ＩＰＡと水１対１に四塩化チタンを０．５％というきわめてうすい量加えて反応する方法で、四塩化チタンは、２％以下のチタン酸化物として１〜５０ナノの粒子を形成し、ＩＰＡと粒子の表面に生成する水酸化チタン末端基（チタン酸末端）が（イソプロピルアルコールと保護コロイド）系を形成し、殆ど透明な液となるが、これは、あくまでも数ナノ〜数１０ナノの粒子の表面にあるヒドロキシル基（チタン酸基とＩＰＡが、分子結合する）保護コロイドによるものであり、リン酸を加えると同時に、強力なリン酸とのキレート反応が進み、酸化チタン結晶粒子の表面にのみ存在するヒドロキシル基（チタン酸基）にリン酸が結合して、大粒子となり沈殿する（１００〜４００ナノの粒子が静置すると沈殿する）、この分離する液を均一に振とうして、ガラスに塗布し、７００℃で焼成して活性を測定し、分離するエマルジョンを被体に塗布して活性を測定し、リン酸チタニアとして販売しているが、常温塗布用としては分離沈殿するために使用が難しく、普及してない。さらに上澄み液を透明リン酸チタニアとして販売しているが、チタンは殆ど含まれず、リン酸液に近く、暗所消臭効果は、リン酸による化学的吸着であることが判明してきている。（リン酸チタニアとは言えない）そのため、これらのチタニアは、３か月程度で失効することが多く、粒子チタニアとしての欠点は、解決されていない。【０００６】
さらに、そのクレームの中に「アルコールと四塩化チタンを反応したものも用いるように請求しているが、実施例に表示していないため、本発明の「保護基を形成する高濃度のメトキシチタン酸水溶透明液」を発明するに至っておらず、しかも、アルコールは「エタノールかイソプロピルアルコールが好ましい」とあるため、「水を加えないメタノールと塩酸系またはメタノールに四塩化チタンやアルコキシチタン酸を加えて、高濃度の保護基を有するメトキシチタン酸モノマーを合成し、水に無限に溶解し、アルコールやキシレンなどの親水性・親油性溶剤に溶解するモノマーはもちろん、水や有機溶剤に透明に溶解する高濃度のポリマー」の発明に至っていない。さらに加えると、得られたリン酸チタニア化合物は、アルコキシ水酸化チタン酸Ｔｉ（ＯＨ）4（ＯＲ）4、アルコキシ、ヒドロキシチタン酸の縮合体表面に露出したヒドロキシチタン酸基とリン酸の化合物とされており、アルコール、特にイソプロピルアルコールの強い保護コロイド作用による「保護コロイドチタン酸」であって、「水中でアルコキシチタン酸を形成し得ていない」。なぜなら、アルコキシチタン酸は、水に触れると加水分解され、水酸化チタンになるのは常識だからである。【０００７】
その後、ＹＯＯコーポレーションは、これらの欠点を解決するためにアモルファス・金属複合体が特許文献６（特開２００５−８２７６３号公報）で公開されているが、リン酸を加える前の保護コロイド液は、０．５％にしか過ぎず、リン酸を加えた段階で、沈殿を生じてその濾液上澄みを濾別して膜用リン酸チタニア金属複合体として用いているが、チタンの含有量は、複合添加する金属とリン酸に比べると極めて微量で、同一のオーダーでは分析しにくいほどのものでリン酸チタニアという表現に値しない。しかもナトリウムなどのチタン触媒毒となる金属を複合するため、光および暗所でのリン酸チタニアの活性であるという論旨を説明できていない。【０００８】
日板技術研究所の特許・特開他数件は、アルキルシラン（アルコオキシラン）などを水和縮合重合し、その中に、光活性の酸化チタン微粒子を加え酸化チタンの粒子の表面を多孔質のシラン等の膜で、コロイド保護し、塗布した時、素地を痛めない（類似する各社の製品が上市されているが）、チタン粒子と接着部材による膜の形成であり、チタニアの活性を妨害する因子は避けられない。（接着が自由に設計できる塗料と同じ技術であり、親水性表面をチタニアで提供する特許文献１（特開平１０−３１４５９８号公報）に対抗して旭化成（へーベル壁材）他が外壁材に開発したアクリル系の（親水性セルフクリーニング壁材技術）と同一の精神からなり、そのセルフクリーニング効果は排気ガスなどの油性の汚れには抜群であるが、汚水、降砂などの親水性汚れには、防汚効果より汚れ付着効果が著しくなる欠点があり、ましてや触媒効果はない。正規なチタニア触媒の課題である、透明で、高濃度で、暗所から紫外線下まで消臭、抗菌、防汚、活性を恒久的に付与し、維持するという課題を解決するものでない。同じようにチタニアの表面を多孔質無機物でコーティングするものとして、特許文献７（特開平９−１６４１８８号公報）があり、逆にセラミック粉体多孔質にリン酸チタニウム溶液を含浸させて、乾燥して用いる特許文献８（特開２００５−１０４８１７号公報）があるが、チタニアの前記諸課題を解決するものではない。【０００９】
これに類するものとして（大阪チタニウムテクノロジー）社のアパタイトで、粒子状のチタニアを被覆した製品が開発されているが、その関連特許として、独立行政法人産業技術総合研究所の特許文献９（特許第３８３７５１７号公報：出願２００１．９）に類似し、特許文献１０（特開２００８−７２００３号公報）日板技術研究所の特許の中にも包括されるもので、チタニアの活性を１００％発現するものでなく、アパタイトは酸性雨で溶解される可能性があり、外壁には長期に耐えられないし、結晶が粒状であるチタニアを用いることに変わりなく、公知チタニアの欠点課題を解決するものではない。【００１０】
チタニアの世界初の発見者である藤島／本多効果を世界に先駆け世に出した藤島氏は、ＪＲ東海で共同開発した技術（特許文献１０：特開２００８−７２００３号公報の応用または類似技術）が、朝日新聞２００８年４月４日発表されたが、その技術に明記しているように、公知チタニアは粒子チタニアしかできず、脱落により、長期使用できないし、アンダーコート剤が多く開発されているが、全て、その接着剤は、恒久的でないが、ニオブをアンダーコートすれば恒久的にセルフクリーニングを維持できるとされている。【００１１】
しかし、チタニア粒子が表面に露出していることは、汚れ・脱落による光輝の減衰、活性の低下、大気降雨中よりもたらされる、超微粒子の汚染物質の集合場所に変わり、塗料が数年に一度更新する必要が生じると同じ問題が、発生することが考えられ、長い年月安定した膜の維持の実績を経てなく、粒子チタニアの欠点を解決するものではない。【００１２】
これらの欠点に着目して、大塚化学が開発した板状結晶を形成するチタニア（特許文献１１：特開２００２−１０４８７６号公報）が注目されるが、窒化チタンで焼成法で合成し、水溶性にはできない。この板状チタニアは、大阪市工研とＹＯＯコーポレーションが開発したリン酸チタニア沈殿物エマルジョンを塗布し、高温焼付けした粒状チタニア縮合体が、発現する・暗所でも活性を示す機能は備えていないし、自由にその極性を超親水性から超疎水性まで変えることもできないし、分散剤を用いて板状結晶液を作成して塗布することができても、応力の歪により、剥離する現象をすべての被材表面で解決することはできない。【００１３】
剥離がおこると、粒子状チタニアと同一のクレームにつながることは否めない。【００１４】
また、特許文献１２（特開平１１−２２８１４０号公報）に、チタニア繊維が提案されているが、その製法と装置は複雑で、本発明のチタン酸ポリマーをそのまま紡糸したり、糸や繊維や、あらゆる表面に合成塗料のようにコーティングすることができ、親水性塗料、親油性塗料用の膜の形成が可能でしかも殆んどの被塗布表面に存在する活性基と化学結合する機能を有する本技術に比べ比類に値しない。【００１５】
板状結晶の鉄を開発した東京大学個体化学研究室、蔭山洋准教授の技術などによれば、あくまでも３価５価の鉄を板状結晶にし、世界で初めての技術として、ネイチャーに登録された素晴らしい技術であるが、チタニアやその他の金属を自由自在に板状結晶にする技術に至っていない。【００１６】
しかし、この技術を用いれば、超伝導による、発電素子や電磁波防御などに用いる画期的技術とされているが、平板結晶として、大塚化学の平板チタニアの欠点を解決できない問題を生じることは否めない。【００１７】
特許文献１３（特開２００５−９７３９５号公報）に防錆顔料組成物の特許および特許文献１４（特開平６−５５０７５号公報）の中に、結晶性リン酸チタニウムを用いているが、透明なリン酸チタニウム水溶液は使用していないし、また明記していない。特許文献８（特開２００５−１０４８１７号公報）には「リン酸チタニム化合物を含む溶液」とあるが、その合成法、組成、含量、リン酸とチタンの配合比など明記しておらず、佐賀型またはＹＯＯ型（特許文献４：特開２００４−１３０１９５号公報、特許文献１５：特開２００１−１１１０９７号公報）に類するスラリー状組成物または上澄液と想定され、粒状チタニアの領域を脱し得ないと考える。【００１８】
ましてアルコキシチタン酸、パーオキシチタン酸、リン酸チタニウムなどのチタン酸化合物で、透明な水溶液で、２％以上のモノマー（佐賀型が２％で最高濃度）での合成技術やその重合粘液が重合するに従って、水飴状から粘重になり、やがて透明なゼリー状に膠化し、これを水や有機溶媒に添加、溶解すると透明な溶液にもどる、チタニウムまたは、リン酸チタニウムは存在しない。【００１９】
従来、チタニアは、粒状しか形成できず、１〜５０ナノの微粒子は親水性表面を形成するセルフクリーニング用として用いるが、光活性は低く、５０〜３００ナノの不透明ゾル、エマルジョン状のものは光活性を示すが、接着性が劣り、接着剤を用いても脱落や基材の浸蝕、劣化による白華をおこし、長期性能を維持できなかった。【００２０】
これに対し、さらにＹＯＯ他の特許では、リン酸チタニアが、暗所活性を示すとしているが、透明液の中にはチタンは殆ど含まれずゾルのリン酸チタニアを常温でコーティング剤で接着にしても白華脱落は防ぐことができず、３ヶ月〜６ヶ月で性能は消失することがわかり、佐賀型パーオキシチタン酸は、１〜５０ナノの粒子であると考えられ、最近、物理的処理で７ナノにまで粉砕する技術ができたと発表されたが、１次サイズである分子サイズが１０〜２０オングストローム（１〜２ナノ）のモノマーまたは線状高分子に比べ比類に値せず、透明であってもあくまでも粒子集合体で、半年〜１年で活性を消失する。【００２１】
なお、発明者が２００２年に佐賀大学の協力をえて開発した製品（品名ＩＳ）と類似品を高光活性チタニアとして高活性粒状チタニアと佐賀型を混ぜて用いるチタニアを販売している会社があるが、その活性は、石原型以上であるが、０．５〜１年以上で白華、脱落を防ぐことはできない。なお、本技術に類するものは、すでに３件の特許が公開されているが、本発明のモノマーまたはポリマーを接着剤とした高活性粒状チタニア組成分が脱落せず、５年以上活性を示している技術と比較できない。【００２２】
これらに注目してアモルファスチタニアに関する特許がＹＯＯ他にも沢山出願されているが、白華、脱落は防ぐことはできず、性能を恒久的に維持できていない。【００２３】
さらに、追記すると、本発明にきわめて近似する技術として、特許文献１６（特開２００６−２０６８５５号公報）、特許文献１７（特開２００６−５６８６６号公報）、特許文献１８（特開２００５−１５４３９７号公報）などにあるように、アルコキシチタン酸と脂肪族アミン、オキシ酸、グリコール、シリコンアルキルを反応させて水溶性のオリゴマーを合成する技術が松本製薬工業より提案されているが、四価のチタン酸基のいくつかを常温、常圧で揮発することのない反応試薬で封止して、重合して行くもので、フェノール樹脂やメラミン樹脂、尿素樹脂の縮合重合の水溶性レゾール樹脂（ワニス）と同一の形態の縮合オリゴマーであり、線状ポリマーを形成しながら増粘して膠化するのではなく、４感応チタン酸基の縮合重合であり、重合をすすめる段階で架橋ゲル化するメカニズムに近く、本発明が提案する用途に適合するものでもないし、競合するに値するものでもない。【００２４】
つぎに、特許文献１９（特開２００８−１５６２８０号公報）は、アルコキシチタン酸が、常温・常圧で蒸発しにくいキレート剤と反応し、アルコールと反応または保護コロイドを形成し、水または水と溶解する溶媒と加水分解反応（すなわち水酸基を保有するオリゴマー）する方法が提案されているが、ＹＯＯの特許に近似し、形成されるアルコキシチタン酸は、水酸化チタン基を有し、透明の水溶液を得たとしても、その濃度は微少で、あくまでもチタン酸粒子縮合体であるにかわりなく、本発明と全く異なる分子組成、構造を形成することは明白である。【００２５】
つぎに特許文献２０（特開平３−１２６６４３号公報）には、チタン酸とアセトアルデヒドや、オクチレングリコールでキレートを形成させた縮合重合（多感応基を重合させて、ゲル化不溶化をする寸前で停止する条件で重合）溶液を用いているが、ガラス表面に塗布し３００℃で加熱し、熱線反射ガラスの製法で、本特許は常温で同一の用途に用いることができ、高温に耐えられないガラスにも応用可能故、比較に値しない。【００２６】
つぎに、特許文献２１（特開２００４−１８２９６０号公報）には、チタン化合物とキレート剤とリン酸化合物の混合物の水溶性化合物について提案しているが、本発明とその目的・効能・組成・分子構造・反応のメカニズムは異なるもので、本発明を害するものではない。【００２７】
ましてや本発明は、キレート剤やリン酸化合物を用いるとき、すでに保護基を形成しており、キレート結合やリン酸チタン結合をさせず、これを連鎖移動触媒に用いて線状高分子を膠化するに至るまで高分子合成して、水に無限に溶解し、有機溶剤に溶解する透明な液を提供する技術で、その反応のメカニズム、精神、物質の構造、機能、効能、用途を本発明に対し差別化できるものでなく、比類に値しない。【００２８】
ましてや、本発明の製品が発現する効果として、直接塗布するだけで除汚、除苔ができ、高濃度モノマー、ポリマーの合成、完全水溶化、暗所から紫外下まで自由に活性を選択、親水〜疎水まで自由に設計、光輝性と透明性と触媒活性の共有、塗布後保護基を形成する水が脱水し、膜を形成後、熱、紫外線、キレート剤、過酸化水素および分子内活性により脱メチル化し、酸化チタン網状結合やリン酸チタン結合を形成する後架橋による活性化や、紡糸、フィルム成型や、活性末端を有する天然および合成高分子や無機質表面に化学活性基を備えたものとの反応修飾する機能や、電磁波防御、超電導体、化学的触媒、紫外線遮断などの機能を広く有するチタニアは存在しない。
【先行技術文献】
【特許文献】
【００２９】
【特許文献１】特開平１０−３１４５９８号公報
【特許文献２】特開平９−１２４８６５号公報
【特許文献３】特開平９−７１４１８号公報
【特許文献４】特開２００４−１３０１９５号公報
【特許文献５】特願２００１−１１１０９７号公報
【特許文献６】特開２００５−８２７６３号公報
【特許文献７】特開平９−１６４１８８号公報
【特許文献８】特開２００５−１０４８１７号公報
【特許文献９】特許第３８３７５１７号公報
【特許文献１０】特開２００８−７２００３号公報
【特許文献１１】特開２００２−１０４８７６号公報
【特許文献１２】特開平１１−２２８１４０号公報
【特許文献１３】特開２００５−９７３９５号公報
【特許文献１４】特開平６−５５０７５号公報
【特許文献１５】特開２００１−１１１０９７号公報
【特許文献１６】特開２００６−２０６８５５号公報
【特許文献１７】特開２００６−５６８６６号公報
【特許文献１８】特開２００５−１５４３９７号公報
【特許文献１９】特開２００８−１５６２８０号公報
【特許文献２０】特開平３−１２６６４３号公報
【特許文献２１】特開２００４−１８２９６０号公報
【発明の概要】
【発明が解決しようとする課題】
【００３０】
本発明は、これらを全て解決し、全ての基材に接着性がすぐれ、高濃度で合成し、水に無限大に、有機溶剤に透明に溶解するモノマーを提供し、このモノマーをチタン（チタンイオン、チタン酸イオン）とメタノールと塩酸の共存下、または過酸化水素と塩酸、過酸化水素とメタノールの共存下に合成し、これらのモノマーに、キレートを形成するキレート剤、および塩酸をイオン交換しながらキレートを形成するアニオン交換樹脂を、キレート剤としてでなく、連鎖移動触媒として用い連鎖移動重合し、線状高分子を合成し、極性と暗所活性／光下低活性⇔暗所および光下活性⇔暗所不活性／光下活性に自由に設計することができ、基幹分子を同一とし、これを変成するだけで活性と極性を自由に選択することができ、塗布後、分子内活性、紫外線、熱、キレート剤、過酸化水素の作用により、脱水乾固すると同時に脱メチルして酸化チタン結合、あるいはリン酸チタン結合になり、活性の付与と膜の強度、硬度を上げることができ、下地表面に露出する活性基と化学結合することができ、白華、基材の劣化を防ぎ光下から、暗所活性まで恒久的に維持することができる新規チタン酸モノマー、高分子、およびそれらの製造方法および用途を提供することである。
【課題を解決するための手段】
【００３１】
本発明の新規チタン酸モノマーおよび高分子の製造方法は、
（１）水を加えない過剰のアルコールと、生産性上、２％以上、好ましくは１５〜３５％の鉱酸がチタン酸に対し１／２モル以上とが共存する系に純粋なアルコキシチタン酸モノマーを加えるか、水を加えない過剰のアルコールに四塩化チタンを加えて、保護機能を形成させたアルコキシチタン酸モノマーを合成する工程、または、水を加えない過剰の過酸化水素３０％以上、好ましくは５０％以上に、四塩化チタンを加えるか、水を加えない過剰の過酸化水素とアルコール系に純粋なアルコキシチタン酸モノマーを加えて、保護機能を形成させたパーオキシチタン酸モノマーまたはパーオキシ、メトキシチタン酸モノマーを合成する工程に続き
（２）前記アルコキシチタン酸モノマーまたはパーオキシチタン酸モノマーまたはパーオキシ・メトキシチタン酸モノマー（以下、パーオキシチタン酸モノマーという）に、重合濃度に応じて水を加えて希釈水和反応をするかまたは水を加えないでアルコール特にメタノールを加え希釈する希釈工程と、
（３）前記希釈工程ののちに、イオン交換樹脂を含む連鎖移動触媒を加えて、低分子ポリマーから透明な膠化点に至る高分子まで重合する重合工程と、
（４）連鎖移動触媒で重合したポリマーを、イオン交換樹脂で脱鉱酸する工程と、
（５）イオン交換重合した後、リン酸やアルキルリン酸を加えて、錯体を形成させる工程と、
（６）水和したモノマーまたはポリマーに、チタン酸１モルに対し１／２モル価以下の過酸化水素を加え、パーオキシアルキルチタン酸モノマーまたはポリマーを形成する工程と、
（７）前記重合工程ののちに塗布に供するために、過剰の水に稀釈溶解し、完全に水和するか、キシレンなどの親油性からアルコール、ケトンなどの親水性有機溶剤の単独または混合溶剤を用いる溶解工程とからなる、
新規チタン酸モノマーおよび高分子およびその製造方法である。【００３２】
また、本発明は、（１）〜（２）の工程により得られるアルコキシチタン酸モノマーまたはパーオキシチタン酸モノマーである。【００３３】
また、本発明は、（１）〜（４）の工程により得られる新規チタン酸高分子である。【００３４】
前記過剰のアルコールが、メタノールまたはエタノールであり、前記鉱酸が塩酸であることが好ましい。【００３５】
前記過剰のアルコールが、メタノールであることが好ましい。【００３６】
また、本発明は、塗布した直後に、ＪＩＳ法での測定条件（短時間）で即光活性を示すために、紫外線、加熱およびリン酸化合物を代表とするキレート剤や過酸化水素を接触、処理してなるチタン酸モノマーおよび高分子の製造方法である。【００３７】
前記キレート剤がリン酸化合物またはアニオン交換樹脂であることが好ましい。【００３８】
前記過剰のアルコールおよび前記鉱酸が、前記アルコキシチタン酸モノマーに対して、１／２代価モル以上から等価以下まで共存されてなることが好ましい。【００３９】
光触媒活性により、有機物下地を劣化させないために、リン酸、トリメチルリン酸や触媒毒となるアルカリを含み、メトキキシチタン酸モノマーまたはポリマーのアルコキシチタン酸基と反応してキレート結合する化合物として、ケイ酸、リン酸アルカリ化合物、ケイ酸メチルリン酸アルカリ化合物をアンダーコートし、その上にチタン酸モノマーまたはポリマーを塗布する塗布工程をさらに含むことが好ましい。【００４０】
前記アルカリが、ナトリウム、カリウムを含むことが好ましい。【００４１】
前記アルコキシチタン酸モノマーが、水を加えない四塩化チタンを、水を加えないアルコール中に加えるかまたはアルコキシチタン酸を、水を加えないアルコールと２％以上、好ましくは１５〜３５％の鉱酸をチタン酸に対し１／２モル以上加える方法、または、水を加えない四塩化チタンを、水を加えない３０％以上、好ましくは５０％以上の過酸化水素に加えるか、アルコキシチタン酸を水を加えない３０％以上、好ましくは５０％以上の過酸化水素とアルコールに加える方法によって合成されてなることが好ましい。【００４２】
前記製造方法により製造された保護機能が形成されたアルコキシチタン酸モノマーまたは高分子またはパーオキシチタン酸高分子を用いて、非光下から紫外下までの触媒、リン酸チタニア膜形成剤、パーオキシリン酸チタニア膜形成剤、分子内自己活性剤、コゲ付・焼付き剥離剤、塩ビクロス結合型チタニア、表面極性転換剤、耐酸性チタン膜形成剤、電磁波防御剤、超伝導剤、繊維・糸やプラスチックの帯電防止、耐摩耗・耐熱・光輝・高親水性・高親油性表面を賦与する表面処理剤、親油性・親水性塗料用膜形成剤、除苔剤、防苔剤、殺菌剤、殺カビ剤、チタン酸糸またはフィルムの成型体、消臭剤、ＮＯＸ−ＳＯＸ固定化触媒、セラミックコンデンサー用チタン酸バリウム合成剤、水に可溶なキレート剤の不溶化（固形化）剤、キレート剤、水系エステル交換触媒、ＣＯ2、Ｈ2Ｏ分解触媒、粒子状チタニアの結合型接着剤、多糖類の加水分解触媒、防錆剤、木材防腐防蟻剤、農薬、養魚薬、防汚・除汚（セルフクリーニング）剤、紫外線熱線防御剤、劣化・白華した表面の修復剤、水溶性キレート剤の不溶化（固定化）剤、キレート剤などに供してなることが好ましい。【００４３】
また、前記製造方法により製造された保護機能が形成されたアルコキシチタン酸モノマーまたは高分子またはパーオキシチタン酸高分子を用いて、非光下から紫外下までの触媒、リン酸チタニア膜形成剤、パーオキシリン酸チタニア膜形成剤、分子内自己活性剤、コゲ付・焼付き剥離剤、塩ビクロス結合型チタニア、表面極性転換剤、耐酸性チタン膜形成剤、電磁波防御剤、超伝導剤、繊維・糸やプラスチックの帯電防止、耐摩耗・耐熱・光輝・高親水性・高親油性表面を賦与する表面処理剤、親油性・親水性塗料用膜形成剤、除苔剤、防苔剤、殺菌剤、抗菌剤、殺カビ剤、抗カビ剤、チタン酸糸またはフィルムの成型体、消臭剤、ＮＯＸ−ＳＯＸ固定化触媒、セラミックコンデンサー用チタン酸バリウム合成剤、水系エステル交換触媒、ＣＯ2、Ｈ2Ｏ分解触媒、粒子状チタニアの結合型接着剤、多糖類の加水分解触媒、防錆剤、木材防腐防蟻剤、農薬、養魚薬、防汚・除汚（セルフクリーニング）剤、紫外線熱線防御剤、劣化・白華した表面の修復剤、水溶性キレート剤の不溶化（固定化）剤、キレート剤などに供してなる用途である。【００４４】
前記連鎖移動重合触媒に、水に可溶なリン酸、リン酸塩、リン酸アルキルエステルからなる群より選ばれるリン酸化合物やアルコキシチタン酸またはチタン酸またはチタンイオンとキレートを形成し、常温で蒸発する有機物または無機化合物の単独または混合物またはアニオン交換樹脂などの試薬を用いてもキレート結合や化学結合を形成しない保護基を介して、これらが直鎖移動触媒となることが好ましい。【００４５】
前記水に可溶なリン酸アルキルエステルが、リン酸メチル、リン酸エチル、リン酸イソプロピル、リン酸ブチルおよび揮発性リン酸化合物であることが好ましい。
【発明の効果】
【００４６】
本発明の新規チタン酸モノマーおよび高分子の製造方法によれば、全ての基材に接着性がすぐれ、高濃度で合成し、水に無限大に透明に溶解し、有機溶媒にも溶解するモノマーを提供し、このモノマーを連鎖移動重合し、極性と暗所活性／光下不活性⇔暗所および光下活性⇔暗所不活性／光下活性に自由に設計することができ、基幹分子を同一とし、これを変成するだけで活性と極性を選択するために、自由に制御でき、基材との親和性（極性）が異なるための剥離による白華、基材の劣化による白華、チタン酸モノマーおよび高分子の粒状化（酸化チタン、水酸化チタン）による白華を防御し、基材との化学結合を有し、その膜の強度安定性を恒久にし、暗所から光下までの活性および光輝・防汚・セルフクリーニング性、電磁・電気的機能・防蝕機能などを恒久的に維持することができる。
【図面の簡単な説明】
【００４７】
【図１】紫外ランプを照射した場合のガスの分解速度を示すグラフである。
【図２】実施例１１において、１１０℃／２Ｈｒ処理と、リン酸処理したテストピースを用いて、ＪＩＳ法テトラバッグに入れ、暗所での活性と、紫外ランプをあてた時の活性を測定した結果を示すグラフである。
【図３】実施例２で得られたポリマーＴＩＰＴ−ＭＣ４−ＰＭ５１８とＴＭＴ−ＭＣ２−１０ＰＭ２７．４を用い、比較例に佐賀型チタニアＴＡと石原型チタニアＳＴＳ−０１の２％をテストピースに塗布し、２０℃±１℃、湿度５０％以下に７時間保持乾燥させテトラバッグ法でアセトアルデヒドを１００ｐｐｍ注入して試験した結果を示すグラフである。
【図４】実施例２８において、経時毎のＣＯ（一酸化炭素）の生成量を測定した結果を示すグラフである。
【図５】実施例２９において、テトラバッグに蓄積する水素の濃度を測定した結果を示すグラフである。
【図６】実施例３０において、下地表面に親和性を選定する方法について実験した結果を示す説明図である。
【図７】ＴＩＰＴ−ＭＣ2−Ｐ6のＩＲチャートである。
【図８】ＴＩＰＴ−ＭＣ2−ＰＭ２０のＩＲチャートである。
【図９】ＹＯＯ型懸濁液のＩＲチャートである。
【図１０】石原型ＳＴＳ−０１のＩＲチャートである。
【発明を実施するための形態】
【００４８】
本発明における「純粋な」アルコキシチタン酸モノマーとは、工業用に市販されているものを指す。
【００４９】
本発明は、前記に掲げた公知公用のチタニアの欠点を解決し、下地に塗布した接触部分では活性を示さず、塗布後に空気と接触する部分が、光により活性する機能を発見し、光のないところでは、分子構造の中に形成される結合活性基部位活性点で自ら活性を示し、時間をかけて活性を発現していくものであり、塗布直後はその活性能が極めて小さい（特にＪＩＳ法テトラバッグ法は小さく、メチレンブルー消去法や青苔などの消去活性もゆるやか）保護基を有するモノマーおよびポリマーであり、その活性のメカニズムとして考えられるのは、アルコキシチタン酸基、リン酸チタン酸錯体（パーオキシチタン酸基、パーオキシリン酸チタン酸錯体）、アルコキシリン酸チタン酸錯体が塗布脱水乾固されると保護基が破壊され、脱アルコキシ化され、酸化チタン結合とリン酸チタン結合が形成され、特に、リン酸チタン結合の間に生ずるアノード／カソード、黄リン／赤リンの酸化還元電位により分子内活性を生ずる活性点が生れると推論される。
【００５０】
本発明の基本ベースとなる保護基を有するモノマーであるチタニアをアンダーコートするか、さらに分解されやすい下地には触媒毒とキレート剤の共存するアンダーコート剤（リン酸とケイ酸ソーダ（極性）、例えばトリメチルリン酸とケイ酸ソーダ（非極性））を用いれば、全く下地を侵すことなく、下地チタニアまたはチタニアと結合する化合物と活性点を持つチタニアが、自己分子内活性因子（基）や光により、分子間反応による強い結合を形成し、オングストロームから数ナノの網状構造を形成し、その一次元の想定膜厚は、公知粒状チタニアが最も小さい粒子として、佐賀型の７ナノがあるが、本チタニアは、１０〜２０オングストローム（１〜２ナノ）の線状高分子で公知に比べ１／１０〜１／１００になると考えられ、折り曲げや摩擦および衝撃などの応力に耐え、恒久的チタニア膜を提供するものである。さらに極性を自由に調節変換できるため、どのような表面にも塗布され、どのような極性の表面も付与し、光透過、光光輝の超微細網状（粒子状チタニアの微粒子に対抗）チタニアであるにもかかわらず、暗所〜紫外下まで公知チタニアと同等以上の活性を与えることができ、光活性のない親水防汚型チタニア（接触角５°以下）と同一のセルフクリーニング性に加え、強力な触媒活性を備える製品を提供し、公知親水性チタニアが親水性の汚れを防ぐことができないのに比べ本技術は可能とし、公知高活性チタニアが不透明で乳白エマルジョンであるのに、本技術は透明網状膜を形成し、所謂、金属を平板網目状結晶にすることができる画期的なもので、さらに公知チタニア触媒の欠点を解決するだけでなく線状高分子を用いて紡糸することによりチタニアの糸を提供することができ、今まで不可能であった長繊維を提供でき、架橋することにより、網目状の布・フィルムを形成することができ、導電性、電磁波防御材、耐酸性チタン膜形成剤、電磁波防御剤、超伝導剤、繊維、糸やプラスチックの帯電防止、耐摩耗・耐熱・光輝・高親水・高親油性表面を賦与する表面処理剤、親油性・親水性塗料用膜形成剤、除苔剤、防苔剤、殺菌剤、抗菌剤、殺カビ剤、抗カビ剤、チタン酸糸またはフィルムの成型体、消臭剤、ＮＯＸ−ＳＯＸ固定化触媒、セラミックコンデンサー用チタン酸バリウム合成剤、水系エステル交換触媒、ＣＯ2、Ｈ2Ｏ分解触媒、粒子状チタニアの結合型接着剤、多糖類の加水分解触媒、防錆剤、木材防腐防蟻剤、農薬、養魚薬、防汚・除汚（セルフクリーニング）剤、紫外線・熱線防御剤、劣化・白華化した表面の修復剤、水に可溶なキレート剤の不溶化（固定化）剤、キレート剤などの多用途の金属機能材を提供することができる。
【００５１】
本技術は、ストロンチュームチタニアを用いて、（財）理化学研究所が発見した「伝導しない性質と伝導する性質」を併せ持つ技術理論に合致すると考えられるもので「光活性のない性質と光活性の大きな性質」を兼ね備えた新規無機高分子の新規物質、機能、活性を発現提供する顕著性、進歩性、新規性に極めてすぐれた新規チタニアおよびその製造技術である。
【００５２】
更に本技術の新規性、顕著性、進歩性を詳細に説明する為に本発明の起点となった着想と完成に至った技術の経過詳細を請求項の順にしたがって説明する。
【００５３】
チタンは４価であり、如何なる化学反応をしても、チタン酸単独化合物として透明なチタン水溶液、ましてや有機溶媒溶液を創生することは化学理論から不可能とされていることに着目し、もしこれを可能にすることができると、不可能が可能になり、公知の理論をくつがえすことになると考え、まず、純粋なチタン鋼の腐蝕理論に着目し、文献「アグネ社刊１９６５年第一版から腐蝕因子の中で、透明な水溶液として溶出したチタン化合物が被塗布表面に、塗布して、全て蒸発して、酸化チタンおよびチタン化合物の膜を形成する組成を調べた結果、「１１９ページに記されている酸化剤の存在下」（出典文献  住友金属技報  ５，９５’（１９６４））と「１２２ページに記されているメタノール（アルコール）と塩酸の共存系」（神鋼研究所報告  Ｎｏ１４９１（１９６２））において、著しい腐蝕が生じることに着目した。
【００５４】
四塩化チタンまたはアルコキシチタン酸化合物を、水を加えない、（ａ）濃過酸化水素水または（ｂ）濃過酸化水素とアルコール（メタノール）の共存下または（ｃ）塩酸とアルコール（メタノール）共存下に加え、（ａ）「過酸化チタン酸」と（ｂ）「過酸化アルコキシチタン酸」と（ｃ）「アルコキシチタン酸」の透明な保護基を形成したモノマー化合物を公知では不可なる（チタン酸モノマーとして２％以上（佐賀型の最高濃度）から最高濃度として、メタノールをチタン酸と等モル価に近い濃度までにおさえ）高濃度で合成することができた。
【００５５】
原料に供する四塩化チタンは８％以下になると白色の水酸化チタン（ヒドロキシチタン酸）基を表面に有する酸化チタンとして沈殿し、水に溶解しなくなることが化工第２３巻第１号ｐ１２９〜１３１にある。又、アルコキシチタン酸は水に全く溶けず、加水分解されて同上となりうることは、公知である。
【００５６】
更に、佐賀型のパーオキシチタン酸は８％以上の四塩化チタンを１％の水に加え、水和して上記ヒドロキシチタン酸ゾルを形成し、これに過酸化水素を加え、光活性の低い透明な液を形成し、これを９０度以下で長時間（１０時間近く１％の透明パーオキシチタン酸（多分オルトチタン酸パーオキサイドではないか）を加熱濃縮し、２％になると活性を示すようになるが、それ以上すると沈殿ゲル化する）かけて濃縮熱処理して、２％が限界となる、透明な、光活性があるとされるパーオキシチタン酸粒子を提供している。
【００５７】
本発明でえられる上記パーオキシチタン酸モノマーおよびアルコキシパーオキシチタン酸モノマーは、透明な化合物として、存在しない、高濃度（実験した最高値はアルコールや過酸化水素を小過剰モル（アルコキシチタン酸または四塩化チタン（１モル４価）を１モルとしたとき、アルコールまたは過酸化水素を４モル価（チタン酸１モル）＋α、すなわちαはメタノールや過酸化水素の蒸発分解ロスを考え、０．１モル価程度）用いただけで、他はアルコキシチタン酸または四塩化チタンを用いる濃度まで）で合成することができ、水や有機溶媒で希釈して白濁沈殿することなく、連鎖移動重合により高分子化して膠化したポリマーでも希釈溶解すると透明な水溶液または有機溶媒溶液を提供することができる。
【００５８】
合成された上記パーオキシチタン酸モノマーとアルコキシチタン酸モノマーはＦＴ−ＩＲ解析の結果、酸化チタン結合や水酸化チタン（ヒドロキシチタン）基の含有量のきわめて少ない純度の高いテトラメチルチタン酸（ｃ）Ｉ主体、ジメチルジパーオキシチタン酸（ｂ）III、ジパーオキシ、ジクロルチタン酸（ａ）IIを主体としたモノマーで、水和反応して行くと、下記の分子構造の保護基構造を形成していると推論する。
【００５９】
［推定式］
【化１】
0005606437.tif 000002
【化２】
0005606437.tif 000003
【化３】
0005606437.tif 000004
【００６０】
チタン金属の腐蝕は上記の化学式に示されるように腐蝕溶出したチタンイオンが安定化され、水に無限に溶出してゆき（なお、本発明における無限に溶解するとは、２％以上（合成はもちろん２％以下でも可能であるが透明な公知チタニアは２％以下故２％以上とした）から、チタン酸に対しメタノールを等モル価近くまでの高濃度で合成されたモノマーを水で希釈することを指す。酸化チタンに進まない為に腐蝕に対して最も不動効果を形成する、酸化チタン膜が形成されず、次々に浸蝕されて行くと考えられ、公知チタニアの製法、製品が、酸化チタン結合とその粒子の表面に露出した水酸化チタン（ヒドロキチタン酸）基を形成するのは、チタン金属が酸化膜（酸化チタンと水酸化チタン）を形成して不動化することに一致する。
【００６１】
上記の方法で得られた（ａ）、（ｂ）、（ｃ）の保護基を有するモノマーに水を加えて行くとモノマー濃度がどのようにうすくなっても透明な希釈水溶液となり、塗料に用いる有機溶剤の単独または混合物にも溶解し、水和しないモノマーも含め、これに、水溶性のリン酸または、リン酸化合物を代表とするチタン酸イオンと強力なキレートを形成するキレート剤やイオン交換樹脂を加えて行くと、公知の技術では、即、リン酸チタニア、またはキレート剤とのチタンキレート沈殿物が生じ、１００％沈殿濾別できるゾルになるが、本発明の技術では、モノマー濃度に依存し、キレート剤や、チタン酸とキレートを形成するイオン交換樹脂を加えて行くと、モノマーの粘度が数ｃＰ／２０℃（Ｂ型粘度計）が、次第に増粘し、水飴状になり、やがて透明なる膠化点（ゼル、ゼリー状）になる。塩酸が４モル価に近づくと膠化せず増粘して行き、やがて粘度が低下してくる。
【００６２】
この膠化高分子ポリマーを多量の水に溶解すると、均一透明なる水溶液になり、また、水和しないモノマーから形成したポリマーを最高値として、含水率に応じて有機溶剤の単独または混合物に無限から有限に溶解し、白濁も沈殿も生じない。
【００６３】
以上のことから、（ａ）、（ｂ）、（ｃ）の保護基に、キレート剤やイオン交換樹脂が働き、保護基が塩酸や過酸化水素を遊離させ、開環しながらキレート剤が付加し、このキレート剤が外れながら、アルコキシ基やパーオキシ基が残り、線状高分子に生長していくものと考えられる。この重合のメカニズムは、キレート剤が、キレートを形成せず、イオン交換樹脂がチタン酸とキレートを形成せず、連鎖移動重合触媒となって連鎖移動重合を形成するものと考えられる。
【００６４】
なお、上記反応を例示すると、反応系（ｃ）Ｉ［化３］によれば下記のようになると推定する。モノマー上に安定化された水和保護基は、式３のようになっているのではないかとも考えられる。
【００６５】
［推定反応式］
反応系（ｃ）Ｉの連鎖移動重合の推定式を［化４］に示し、その末端基は［化５］のようになっていると考えられ、線状ポリマーの連鎖を形成する分子の節の構造は［化２９］に準ずると考えられる。
【化４】
0005606437.tif 000005
【化５】
0005606437.tif 000006
【００６６】
次に連鎖移動触媒はリン酸またはリン酸化合物およびイオン交換樹脂に限定されるものではないが、本技術の目的とするのは、チタン酸とリン酸の結合点において、酸化還元電位を生じ、アノードとカソードの現象や、黄リンと赤リンの互換の現象が生じて、暗所（非光下）で強力な分子内、自己活性を示す目的で、実施例は、リン酸化合物に限定したが、イオン交換樹脂を用いて連鎖移動重合した後、リン酸化合物を加える方法も含め、チタンイオンとキレートを形成する化合物であれば、同じような連鎖移動重合が行なわれ、本発明に詳細に記載しない新しい用途分野の新規機能材を創生する可能性があり、例えば、この連鎖移動触媒の有機性を大にしたものを用い、対チタン比に対して大にすれば、１００％のシリコーンポリマーを代表とする例に似た、１００％のチタン系のプラスチックまたは塗料を自由に設計できると考えられ、更に他の多価金属の線状ポリマー創生が可能となることも、本定義理論より推定される。
【００６７】
次に連鎖移動触媒が最も極性の大きいリン酸は最も親水性の膜を形成し、アルキル基の大なる非極性にシフトするリン酸エステルを用いると、極性の小さい膜を形成すると共に、親水性の被塗布面には親水性の製品を親油性（撥水性）の被塗布面には疎水性（極性の小さい）製品を、使用できるよう自由に設計することができる。
【００６８】
次に、連鎖移動触媒を用いない、保護基を有する水に無限大に溶解するモノマーおよびこれを用いて、イオン交換樹脂で脱塩しながら重合したポリマーは非光下では殆ど活性を示さないが、光下では太陽熱や紫外線により脱メチル化し、酸化チタン縮合を網状に形成し、高い活性を示し、光輝、透明性は抜群であり、被塗布面の極性に左右されにくく、広いアンダーコート剤にも用いられ、逆に紫外線等の劣化で塗布面が劣化白華した合成塗料の表面の修復に有効であり（塗料の劣化表面の末端基と化学結合して、修復されると考えられる）、リン酸またはリン酸エステルをチタン酸に対し、等価近くになるように用いると、塗布後、乾燥して、経日すると、殆ど全てがリン酸チタニア結合になり、暗所（非光下）では最大の分子内自己活性を示し、光下では活性が小さい故に、紫外下で被塗布面が、分解白華しやすい表面にアンダーコート剤として有効である。
【００６９】
なお、チタニアおよびチタン酸化合物を塗布して白華が生じるには（１）チタン化合物が酸化チタンの粗大粒子になる現象「自己白華」と（２）被塗布面との極性が合致しない場合と、塗布濃度が高いために剥離する現象「剥離白華」と（３）被塗布面が有機層が光触媒活性により、劣化しておこる現象「浸蝕白華」があることを発明することができた。本発明の商品は結晶状粒子チタン化合物でないために、あえて強烈な活性を賦与した酸化チタン結合を一部含むもの以外は「自己白華」はおこらない。次に、極性が合致しない「剥離白華」は、被塗布面との塗布テストを行ない、均一に極性が合致するグレードを選べばよい故、「剥離白華」は心配不要である。最も注意すべきは「浸蝕白華」であるが、上述のようにリン酸を過剰に含む暗所型を用いても、含まない保護基を有するアルコキシチタン酸モノマーやイオン交換重合して得られたポリマーを用いる時は勿論、被塗布面の化学組成（酸化劣化が起こりやすい塗膜表面）によっては、「侵食白華」を生ずることがあるので、その場合は、本発明のチタン酸化合物と化学結合し、チタニアの触媒毒となるＮａ、Ｋを含む組成のアンダーコート剤（アルコキシリン酸ケイ酸アルカリ（非極性用親油性）やリン酸ケイ酸アルカリ（極性用親水性））を用いると、「剥離白華」および「浸蝕白華」の両方ともおこらないで、より長期安定した膜および活性を維持することができる。
【００７０】
次に本チタニアを塗布したあと、アルコールの沸点以上の温度をかけるか、紫外線をあてるか、自然紫外線を受けるか、アンダーコートまたはオーバーコートにリン酸またはリン酸化合物などのキレート剤を用いるか過酸化水素を乾燥したチタニア膜にオーバーコートすると、線状高分子に残っているアルキル基が脱離反応をして、酸化チタン結合やリン酸チタン結合、パーオキシチタン結合を形成して、網状になり、急激に活性を増すことが可能である。
【００７１】
過剰のアルコール、水、過酸化水素、塩酸の存在下では、保護基は安定しているが、水やアルコールが蒸発乾固して膜を形成すると、これらの反応が加速される。
【００７２】
即ち、塗布した時はＪＩＳ法テトラトバッグ法では、臭気元として注入したアセトアルデヒドの濃度より高い値を示し、経時毎に減少して完全に分子内のアルキル基が分解、消失しながら、アセトアルデヒドも分解することを見出した。
【００７３】
次に、パーオキシチタン酸モノマーは、佐賀型パーオキシチタン酸のアンダーコート剤として用いる加熱していないグレードと同様、光活性が少ないので、アンダーコート剤に用いることができ、光輝、接着性は、佐賀型が粒子であるのに比して本技術は単一分子レベルのモノマーである故はるかに優れ、佐賀型アンダーコート剤（ティーオテクノ社製）ＴＫ（粒状チタニアをリン酸化合物で縮合重合したもの（この技術も本発明の技術に帰属する））と本発明モノマーを用いて連鎖移動重合したものは、佐賀型の特許法のように、加熱処理しなくても、光活性が付与されるが、佐賀型は塗布すると２〜３ヵ月で活性（佐賀型が、粒子型であることによる活性、光輝の低下をうらづけたことになる）が著しく落ちるが、本件のものは活性はわずかに落ち、光輝は変わらないのは、線状高分子であるためであり、活性の低下は還元された部分のパーオキシ基の酸化力の減衰に相当すると考えられ、佐賀型は、パーオキシ基が水酸基になり、酸化チタン結合になりにくいが、本発明のパーオキシチタン酸ポリマーは、塗布乾燥脱水により保護基が破壊され、塗布膜が経時するにつれ、酸化チタン結合を形成すると考えられる。
【００７４】
一方、このポリマーはきわめて糸引性（紡糸性）、が高く、成形性に優れ、ＩＰＡ（イソプロピルアルコール）などのチタン酸と保護コロイドを形成する溶液を用いるか、熱風中に紡糸することにより、弾性、延伸性のある糸を形成し、インフレーションなどでフィルム状に成形することができ、導電繊維や電磁波制御フィルムなどの用途が期待される。
【００７５】
次に塩酸や鉱酸を用いないで合成されたパーオキシアルコキシチタン酸モノマーやイオン交換重合したアルコキシチタン酸ポリマーや、連鎖移動重合後にイオン交換されたポリマーは、自動車等に求められている、ノンクロムメッキ防錆剤、乾式潤滑剤、チタンライニング剤などの代替として用いることが可能であることを見出した。
【００７６】
以下、本発明の新規チタン酸モノマーおよび高分子およびその製造方法および用途についてより詳細に説明する。
【００７７】
本発明の新規チタン酸モノマーおよび高分子の製造方法は、
（１）水を加えない過剰のアルコール、とくにメタノール、と鉱酸、とくに塩酸とが共存する系に市販されているアルコキシチタン酸モノマーを加えるか、水を加えない過剰のアルコール系に四塩化チタンを加えて、保護機能を形成させたアルコキシチタン酸モノマーを合成する工程または、水を加えない過剰の過酸化水素（市販の３０％以上、好ましくは５０％以上の試薬）に、四塩化チタンを加えるか、水を加えない過剰の過酸化水素とアルコール系に純粋なアルコキシチタン酸モノマーを加えて、保護機能を形成させたパーオキシチタン酸モノマー、パーオキシアルコキシチタン酸モノマーを合成する工程に続き
（２）前記保護機能形成工程（またはパーオキシチタン酸モノマーの合成工程）ののちに、重合濃度に合せて水を加え稀釈しながら水和反応により、完溶するアルコキシチタン酸モノマーと、パーオキシチタン酸モノマー、パーオキシアルコキシチタン酸モノマーを合成する合成工程と、
（３）前記アルコキシチタン酸モノマーまたはパーオキシチタン酸モノマー、パーオキシアルコキシチタン酸モノマーに、重合濃度に応じて水を加えるか、水の代りにアルコールまたはアルコールとの混合または単独で、モノマーが可溶な有機溶剤で希釈する希釈工程と、
（４）前記希釈工程ののちに、イオン交換樹脂または連鎖移動重合触媒を加えて、低分子ポリマーから透明な膠化点に至るまで重合する重合工程と、
（５）前記イオン交換しない重合工程ののちに、そのまま過剰の水に溶解してイオン交換塔に通すか、イオン交換樹脂を過剰の水に分散させ、ポリマーを溶解して、イオン交換したものを、濾過し、脱塩して塗布に供する溶解工程と、
（６）水和したモノマーまたはポリマーに、チタン酸基１モルに対し、過酸化水素０．５モル以下を加え、パーオキシチタン酸メチル（アルキル）を形成する工程と、
（７）前記重合工程ののちに塗布に供するために、過剰の水か有機溶剤に溶解し完全に溶解する溶解工程
とからなることを特徴とする。
【００７８】
まず、（１）の工程について説明する。（c）Ｉの工程は、アルコキシチタン酸モノマーと、過剰のアルコール、とくにメタノールと、鉱酸、とくに塩酸とを共存させ、前記アルコキシチタン酸モノマーの官能基に保護機能を形成させる保護機能形成工程と、（ａ）II 過酸化水素と四塩化チタン、（ｂ）IIIまたは過酸化水素とメタノールとアルコキシチタン酸を共存せしめ、保護機能を形成させる工程。
【００７９】
［推定式］
【化６】
0005606437.tif 000007
【化７】
0005606437.tif 000008
【化８】
0005606437.tif 000009
【００８０】
前記過剰のアルコールとしては、メタノールやエタノールまたはこれらの混合物を用いることができるが、保護基の安定性という点から、メタノールを用いることが好ましい。また、前記過剰のアルコールの量としては、アルコキシチタン酸または四塩化チタンに対して等価モル以上、好ましくは、少過剰以上が保護基の安定形成のために必要であり、塩酸または過酸化水素は、アルコキシチタン酸モノマーに対して１／２代価モル以上〜等価までが好ましい。１／２代価モル未満の場合、保護基形成が不安定になり、次の重合工程で分岐反応や、ヒドロキシチタン基や、酸化チタン結合やリン酸チタン架橋が起こり、白濁、沈殿を生じ、高分子透明体を得にくくなるという問題があり、等価を超える場合、モノマーとして安定し、連鎖移動重合しにくくなり、加熱すると重合が生じるが、直鎖移動重合をおこしにくく、分岐重合、白濁沈澱するため重合を制御しにくくなるという問題がある。
【００８１】
前記鉱酸としては、塩酸や硫酸、硝酸、フッ酸、臭酸などを用いることができ、保護基の形成安定性から、塩酸を用いることが好ましい。
【００８２】
なお、前記アルコキシチタン酸モノマーが、四塩化チタンまたはアルコキシチタン酸と、水を加えないアルコールと作業上、生産性上２％以上、好ましくは３５％〜１０％の鉱酸中に加える方法、または、四塩化チタンまたはアルコキシチタン酸を、水を加えない過酸化水素または水を加えない過酸化水素とアルコールの共存下に加える方法によって合成されてなることが好ましい。その理由としては、原料として用いる四塩化チタン、過酸化水素、アルコールの含水率を限定するものではないが、市販されている工業用を水を加えないで用いればよい（過酸化水素は３０％以上、さらには５０％以上、とくには７０％以上が好ましい）。
【００８３】
また、前記アルコキシチタン酸モノマーの官能基に保護機能を持たせる機序としては、チタン酸４価モルに対して、１／２モル価から等モル価の間に鉱酸、最も好ましいのは塩酸と、過剰モル、少なくとも等モル価以上のアルコール、最も好ましいのはメタノールの共存下に水を加えずアルコキシチタン酸を加えると、アルコキシチタン酸が加水分解されて、ヒドロキシチタン酸になったり、水に析出することなしに透明な保護機能をもったモノマーを形成することができるのは、式（（ａ）（ｂ）（ｃ））に示すように、チタン酸基２モルと、メタノールと塩酸または過酸化水素と塩酸、過酸化水素とメタノールにより環状の保護基が形成されるためと考えられる。
【００８４】
次に、（２）の工程について説明する。（２）の工程は、（１）の工程ののちに、水による希釈工程により、完溶するアルコキシチタン酸モノマーを合成する工程である。保護機能を形成していないと、白濁・沈殿を生じるため、その判定となる。
【００８５】
（３）の工程について説明する。（３）の工程は、前記アルコキシチタン酸モノマーの重合濃度に応じて水を加え希釈する工程である。ここで、前記アルコキシチタン酸モノマーの重合濃度としては、０．５〜５０％が好ましい。０．５％以下の場合、生産性が悪くなるという問題があり、５０％以上の場合、重合度を高くすることが難しくなるという問題がある。なお、重合の程度は、増粘して行き、やがて膠化点に至るが、その寸前で撹拌に負荷がかかり停止する方法により好ましい終点を確認することができるが、粘度計を設置するか、安全な触媒量に設定すればよい。
【００８６】
（４）の工程について説明する。（４）の工程は、（３）の工程ののちに、連鎖移動重合触媒またはイオン交換樹脂を加えて、透明な膠化点に至るまで重合する工程である。前記連鎖移動重合触媒としては、水に可溶なリン酸やリン酸アルキルエステル、アニオン交換樹脂を代表とするキレート性を有するイオン交換樹脂またはチタン酸とキレートを形成する化合物の単独または混合物からなり、キレートを形成する化合物としてＥＤＴＡなどの水溶性キレート剤を用いることができるが、蒸発しない有機化合物であれば、外壁などに塗布したとき、この成分がポリマーに結合していても、自己分解して白華・光輝低下などの原因になる故、常温・常圧で揮発する化合物が好ましく、無機化合物の場合は、本技術の主目的用途に対して、触媒活性の妨害や、用途の妨害をする不純物となることが考えられる点を考慮し、チタン酸および酸化チタン形成時に新規機能を付与する用途、例えば本技術の保護基を有するチタン酸モノマーおよびポリマーと、水溶性キレート剤をキレート結合させ、ゲルを形成させ、固体の水不溶のキレート剤などの機能製品に用いる以外は用いない方が好ましい。また、前記水に可溶なリン酸化合物やリン酸アルキルエステルは、保護機能を安定に保持できるのは、構造式（ａ）（ｂ）（ｃ）のように、メタノールや過酸化水素が前記文献の腐食の理論から好ましく、エタノールでも可能であるが、メタノールに特定する方が好ましい点から、リン酸メチル化合物であることが好ましく、また、前記透明な膠化点に至ったかは、目視または攪拌負荷停止、粘度計制御により判断することができる。
【実施例】
【００８７】
次に本発明を実施例により、具体的に説明する。【００８８】
実施例１
イソプロピルアルコール２６４ｇ（４．４モル）にテトラクロルチタン１９０ｇを加えながら冷却水で冷却し、５０℃以下で反応させ、加え終わった後、３０℃以下になった時点で、反応を終了させ、テトライソプロピルチタン酸エステルＴＩＰＴＣ４−(1)とし、次にテトライソプロポキシチタン酸エステル分子量２８４をＴＩＰＴ(2)とし、次にメタノール１６０ｇに対し、テトラクロルチタン１９０ｇを加えて５０℃以下で反応させ、３０℃以下になった時点でテトラメトキシチタン酸エステルとし「ＴＭＴ−Ｃ４−(3)」とし、さらにこれに加え試薬のテトラメチルチタン酸（分子量１７２）を「ＴＭＴ(4)」とした。【００８９】
次に、５０％の過酸化水素水２７２ｇ（２倍過剰（四塩化チタン１モルに対し、２モルのＨ2Ｏ2が保護基形成に寄与するため２倍代価過剰））に１９０ｇのテトラクロルチタンを加え、５０℃以下になるように、大量合成では適宜冷却しながら反応させ、これをパーオキシチタン酸「ＰＯＴ−ＯＣ４」(ａ)とした。さらに、５０％の過酸化水素水２７２ｇとメタノール１ｋｇの溶液に、テトラメトキシチタン酸１７２ｇを５０℃以下で反応させ、得られたものを「ＰＯＴ−ＯＭ2」(ｂ)とした。【００９０】
ＴＩＰＴ−Ｃ４−(1)にメタノール１ｋｇを加え、水冷しながら４０℃以下で反応し、エステル交換反応をして、保護基を形成したモノマー「ＴＩＰＴ−ＭＣ４」とし、メタノール１ｋｇに３６．５％塩酸を２００ｇ加えた液に「ＴＩＰＴ−(2)」を加えて５０℃以下になるように水冷下でエステル交換反応して保護基を形成させたモノマーを「ＴＩＰＴ−ＭＣ２」とし、ＴＭＴ−Ｃ４にメタノール１ｋｇを加えて「ＴＭＴ−ＭＣ４」(3)とし、次にメタノール１ｋｇに、塩酸２モルを加えた液にＴＭＴを加え、４０℃以下で保護基を形成したものを「ＴＭＴ−ＭＣ２」とした。【００９１】
次に、ＴＩＰＴ−ＭＣ４に１ｋｇの水を加え、４０℃以下で、水和反応を行なったところ、透明なモノマーを得、「ＴＩＰＴ−ＭＣ４ １０」とした。同じようにＴＩＰＴ−２ＭＣ２に１ｋｇの水を加え、同様に反応した結果、透明なモノマーを得、「ＴＩＰＴ−ＭＣ２ １０」とした。同じようにＴＭＴ−ＭＣ４に水１ｋｇを加えて同様に反応した結果、透明なモノマーを得、「ＴＭＴ−ＭＣ４ １０」(3)とした。さらにＴＭＴ−ＭＣ２に水１ｋｇを加え水和し、「ＴＭＴ−ＭＣ２ １０」(4)とした。同じようにＰＯＴ−ＯＣ４に水２ｋｇを加えて同様な反応を行なって得られた透明なモノマーを「ＰＯＴ−ＯＣ４ １０％」とした。さらに、ＰＯＴ−ＯＭ２に水１ｋｇを加え、水和反応して透明なモノマーを得、これを「ＰＯＴ−ＯＭ２ １０」とした。【００９２】
得られたそれぞれの１０％相当モノマーを水に希釈すると無限に溶解し、白色沈殿を生じず、３年間保存しても、透明で沈殿を生じず、ＩＲスペクトルを測定すると、
【化９】
0005606437.tif 000010
の７００ｃｍ-1〜１２００ｃｍ-1の吸収は微少で、
【化１０】
0005606437.tif 000011
２８００〜３０００ｃｍ-1、１３５０〜１４５０ｃｍ-1のメトキシチタン酸の吸収が主体であることが判明したために、ＴＩＰＴ出発原料でも、殆どメトキシチタン酸になり、パーオキシチタン酸系は、
【化１１】
0005606437.tif 000012
の１８００ｃｍ-1前後と１０００ｃｍ-1前後の吸収が殆どで、本法で合成されるモノマーは透明であり、白濁の原因となる
【化１２】
0005606437.tif 000013
１０００〜１４００ｃｍ-1、３０００〜３４００ｃｍ-1の吸収や、
【化１３】
0005606437.tif 000014
の１０００〜１２００ｃｍ-1、１７００ｃｍ-1の酸化チタンの吸収は殆ど検出されなかったことから、モノマーは純粋に塊状重合はもちろん、線状のオリゴマーも形成されていない純粋なモノマーであると推定される。【００９３】
以上により、それぞれのモノマーは、水を大量に加えてもキレート剤を触媒量（重合濃度×触媒量により重合度を制御する）大量に加えても、白色沈殿を生じないのは、下記のように保護基が形成されたモノマーであると推定される。【００９４】
すなわち、ＴＩＰＴ−(1)ＭＣ４、ＴＩＰＴ−(2)ＭＣ２、ＴＭＴ−ＭＣ４、ＴＭＴ−ＭＣ２は殆ど塩酸とメタノールとチタンが五員環または六員環の形成をして「テトラメトキシチタン酸塩酸塩」（ｃ）Ｉになると考えられ、一方、ＰＯＴ−ＯＣ４は（ａ）IIの式ＰＯＴ−ＯＭ２は（ｂ）IIIの式になっていると考えられる。【００９５】
［推定式］
【化１４】
0005606437.tif 000015
【化１５】
0005606437.tif 000016
【化１６】
0005606437.tif 000017
【００９６】
モノマーの合成された時点での反応式は、食塩プレートにこれを塗布し、常温で過剰の揮発分を除去し、恒量に達した時のＩＲスペクトルから推定した。【００９７】
【化１７】
0005606437.tif 000018
【００９８】
原料は、試薬一級で、全て和光純薬製を使用した。【００９９】
しかし過剰の溶媒系ではメタノールと塩酸、過酸化水素、過酸化水素とメタノールがチタン酸と錯体のような形で保護基を形成しているのではないかと考える。【０１００】
【化１８】
0005606437.tif 000019
【化１９】
0005606437.tif 000020
【０１０１】
なお、通常、アルコリシスは低分子アルコールが高分子のアルコールに置換するが、塩酸と、塩酸が含む水とメタノールが、分子間結合してチタン酸メチル塩酸塩として安定化され、イソプロポキシチタン酸結合が不安定になって、メトキシチタン酸塩にアルコリシスすると考えられる。これは、チタンの腐食に関する文献によれば、塩酸とメタノール系が極度に腐食し、エタノールがこれに続くが、他のアルコールでは殆ど腐食はしないことから証明される。【０１０２】
四塩化チタンは、１０％までは透明な水溶液であるが、水を加えて希釈していくと、８％以下になると白色沈殿を生じ、ゾルとなる。【０１０３】
これは１０％以上でも酸化チタン結合とその表面（末端）に水酸基（チタン酸基）をもった透明液に見える５０ナノ以下の微細結晶として存在するものと考えられる。【０１０４】
化学工業論文集  第２３巻第１号（１９９７）p129〜131参考。【０１０５】
さらに、アルコキシチタン酸として、公知公用化されている代表的モノマーにテトライソプロポキシチタン酸、テトラブチルオキシチタン酸、テトラメトキシチタン酸があるが、水に不溶でアルコールにはモノマー合成に用いるアルコールにしか溶解せず、水と接触すると加水分解されていき、酸化チタン（水酸基を有する）ゾルになることから、アルコキシチタン酸だけでなく、水に溶解しない金属のアルコキシ化合物を、水に無限に、また有機溶剤に溶解することのできる技術は世界に存在しなかったが、他の金属も本手法により、水溶化または有機溶剤に可溶化することが可能であると考える。【０１０６】
このモノマーは、透明であらゆる素材に容易に均質に塗布され、透明を示し、紫外線・熱・キレート剤、過酸化水素により網状架橋し、強力な膜を形成することができ、チタンライニング剤などの用途に用いられ、紡糸、フィルム加工が可能で、単独またはバインダーを用いて押出成型、プレス成型、鋳型、造粒、ライニング加工などが可能となり、新技術・新用途の道がひらかれる可能性がある。【０１０７】
布に含浸させたり、糸状、フィルム状に成型したり、糸やフィルムにコーティングすると、電磁波防御新素材、静電気防御新素材の開発が可能である。【０１０８】
比較例１
ＹＯＯ型チタニアの合成法にもとづき、水とイソプロピルアルコール１：１の混合液２ｋｇにテトラクロルチタン１モルを加えると、白沈を生じて沈殿した。【０１０９】
酸化チタン結晶の表面に水酸基（チタン酸）を有する沈殿物を濾過して透明な液の部分を分析すると、チタンの含有量は、０．５重量％であった。チタン酸のイソプロピルによる保護コロイド液と考えられ「Ｙ−ＴＩＰ」とした。【０１１０】
次に、佐賀型チタニアの合成法にもとづき、水２ｋｇの中に四塩化チタン１９０ｇを加えていくと、ただちに白沈を生じ、酸化チタン（水酸化チタン）ゾルを形成した。【０１１１】
このものに５０％の過酸化水素４モル（２７２ｇ）を大過剰加え、濾過して得られた水溶液のパーオキシチタン酸の含有量は１％であった。パーオキシチタン酸の飽和濃度であると考え、これを（Ｓ−ＰＯＴ）とした。【０１１２】
なお、
【化２０】
0005606437.tif 000021
は４価であるので、１モルは４モル価となる。【０１１３】
実施例２
実施例１で合成された保護基を形成したモノマー１０％相当溶液１モル（塩酸４モル価対等モル価）を用いて、連鎖移動重合触媒（キレート剤）に８５％リン酸およびトリメチルホスフェート（リン酸トリメチルエステル）を加え重合し、次第に粘稠になり、透明な膠化点または最高粘重点（粘度が上昇して粘重になり、膠化せず、さらに追加して行くと粘度が低下し始める点）に至る濃度を測定した、また、塩酸２モル価（対チタン１／２モル）モノマーを同様に連鎖移動重合し、膠化点に至る触媒の濃度を測定した結果、表１のとおりであった。なお、反応時の回転速度は、１０ｍ／ｍｉｎ以上で行い、滴下速度と冷却効率により、回転速度を調節した。【０１１４】
【表１】
0005606437.tif 000022
【０１１５】
１モルのチタンに対し、ＨＣｌが４モル（等モル価）になると重合が高分子に至らず、低分子でターミネーションして行き、膠化点に至らず、リン酸およびリン酸トリメチルが溶媒になって行くために粘度が低下して行くと考えられる。大過剰のリン酸化合物を加えても、白濁するキレート沈殿を生じないのは、保護基の安定性が証明されるものである。【０１１６】
比較例２
比較例１で合成された「Ｙ−ＴＩＰ」０．５％液と「Ｓ−ＰＯＴ」１％液にリン酸とトリメチルリン酸エステルを加えていくと、「Ｙ−ＴＩＰ」は１滴加えただけで白沈を生じ、濾液を分析すると、上澄液には、チタンは含まれていなかった。【０１１７】
一方、「Ｓ−ＰＯＴ」１％液に、リン酸とトリメチルリン酸エステルを加えていくと、粘度が増し、乳白色化して膠化点に至った。【０１１８】
膠化する寸前に停止すると水に白濁溶解するが、膠化したものは水を加えて溶解しても溶解しなかった。以上により、Ｙ−ＴＩＰ ０．５％液も、Ｓ−ＰＯＴも、酸化チタン粒子の数ナノ〜５０ナノの透明液であるため、線状高分子に至らず、縮合重合の架橋粒状結晶ゾルが形成されることが明らかである。【０１１９】
実施例３
重合濃度の影響と原料がＴＭＴとＴＩＰＴが近似することを証明する実施例
モノマーＴＭＴ−ＭＣ２（塩酸２／４モル価の液）１０％相当と２％相当液およびＴＭＴ−ＭＣ2 １０％相当と２％相当液に塩酸を追加してメトキシチタン酸に対して３／４モル価とした液ＴＭＴ−ＭＣ3の１０％相当、２％相当およびＴＭＴ−ＭＣ4の１０％相当と２％相当液（メトキキチタン酸に対し４／４モル価）おのおの、２００ｇに、８．５％リン酸を加えて行き、膠化点（または増粘のピーク）に至るリン酸触媒の添加限界を測定した結果、表２のとおりとなった。さらにＴＩＰＴ−ＭＣ2（塩酸２／４モル価）１０％相当と２％相当およびＴＩＰＴ−ＭＣ4（塩酸４／４モル価）１０％相当と２％相当およびＴＩＰＴ−ＭＣ2に塩酸を加え、ＴＩＰＴ−ＭＣ3（塩酸３／４モル価）１０％相当と２％相当を用いて同様の試験を行なった結果のｇ数を（    ）内に示す。【０１２０】
【表２】
0005606437.tif 000023
【０１２１】
塩酸２／４モル価以下では、リン酸を加えると白濁し１．８／４モル価以下になると沈殿を伴う白濁を形成するが、２／４モル価以上であれば、白濁しないで次第に重合が起こり、増粘し、やがて透明な膠化点に至る。膠化点に至り、強制的に攪拌しながら更にリン酸を加えていくとやがて、粘重な液にもどるのは、８．５％のリン酸を用いるゆえ、溶媒（溶解）効果と考える。大量のリン酸を加えていっても白沈を生じないことから、保護基の存在が証明される。膠化点時に攪拌が不均一になるため、膠化点後のポリマーのサンプルをさらに希釈すると、白いオリン状のポリマーが沈殿せず懸濁する、これは不均一系でポリアクリルアミドが一部クロスリンキングした時に生ずる現象と同じで、明らかに線状ポリマーが撹拌停止するまでは形成していることの証しとなり連鎖移動重合されたと考えられる。【０１２２】
前記１．８〜２．０モルの白濁するが沈殿しないポリマーは直線ポリマーに水酸化チタンを末端とする、酸化チタンの凝集体がグラフト化されたものか、線状ポリマーがクロスリンキングしたものと考えられる。【０１２３】
さらにＴＩＰＴから出発してもＴＭＴ型に転換されていることが、（    ）内のデータと近似することから推定される。【０１２４】
実施例４
リン酸含有量および白濁（水酸化チタン含有）の光下および非光下活性の対比例
実施例３で合成したＴＭＴ系２％相当モノマー濃度で合成されたポリマーをモノマーも含め、石原産業株式会社製チタニアのＳＴＳ・２１を比較例として用い、プレパラートに塗布し、ブラックライト５００Ｗで紫外線を８時間照射後、メチレンブルー法（テストピースにメチレンブルー液をスプレーで吹きつけ乾燥して）再度紫外線下におき、分解（消色）速度の順を判定した結果を表３に示す。【０１２５】
Ａ〜Ｅは、リン酸含有率で非光下と光下活性が逆転する。Ｆとモノマーはリン酸を含まない。モノマーは分子内自己活性機能を備えていない故、屋外で紫外および太陽熱により、長時間脱メチルするエネルギーが与えられないと、酸化チタン結合になりにくいため、活性が低いと考える。紫外照射メチレンブルーテスト法の結果では下記の値を得た。【０１２６】
【表３】
0005606437.tif 000024
【０１２７】
パーオキシチタン酸ポリマーの挙動について実験した。【０１２８】
実施例５
モノマー濃度を加え、実施例２と同一の条件でモノマー、ＰＯＴ−ＯＣ4−１０と、ＰＯＴ−ＯＭ2−１０を用い、リン酸とトリメチルリン酸を加え、膠化点に至るモノマーの濃度に対するリン酸量とトリメチルリン酸量を測定した結果を表４に示す。【０１２９】
【表４】
0005606437.tif 000025
【０１３０】
実施例６
屋外スレート壁面に、アクリル塗料（日本ペイント株式会社製）を塗布し、５年たった北向きの壁面に生えた青苔（緑苔）の上に、１０％相当モノマー１ｋｇを用いて実施例２と同一方法で８５％リン酸触媒を６ｇ、リン酸トリメチルを２０ｇで重合を停止したアルコキシチタン酸とパーオキシチタン酸を２％相当に稀釈し、ハケ塗りしたフィールドテスト結果を表５に対比する（この壁面は北向きで上にぶどう棚があり、極悪な環境下）。【０１３１】
【表５】
0005606437.tif 000026
【０１３２】
「公知粒状チタニアの接着剤効果のテスト」
石原産業製チタニア  ＳＴＳ−０１ ２％品と佐賀型チタニアＴＡ（ティーオテクノ）２％品の混合物を比較例にして同上の試験を行なった結果を表５にＡＢとＣで対比する。バインダーとして、佐賀型より本発明品が有効であるのは、市販の粒子状チタニアの末端基である水酸基（チタン酸）と下地表面のエステル基が水溶性アルコキシチタン酸保護基とエステル交換反応や置換反応して強力な化学結合を形成するために、亀裂・剥離・脱落を防ぐため、長期安定するものと考える。【０１３３】
実施例７
水和しないで、無水和系で連鎖移動重合した結果と有機溶剤に対する溶解性。【０１３４】
実施例１と同一条件で合成したモノマーに水を加えず、水和せずそのままを用いて、実施例２と同一の条件で８５％リン酸およびリン酸トリメチルを、連鎖移動触媒として重合を行なった結果、水和したときの反応より、はるかに多くのリン酸およびトリメチルリン酸を要した。その結果、暗所活性がより大なるものがえられ、リン酸を用いたものは、より親水性の膜を形成することができ、リン酸トリメチルを用いたものは、より親油性の膜を形成することができることを見出した。えられたものの末尾に−２０を付した。表６の右端にリン酸トリメチルを用いて重合したサンプルの有機溶媒溶解性をｗｔ％として示した。【０１３５】
【表６】
0005606437.tif 000027
【０１３６】
重合の理論からすれば、メタノール１ｋｇと水１ｋｇを含み２ｋｇ中で重合する場合と、メタノール１ｋｇ中で重合する場合は重合前のモノマー濃度は、約２倍になり、重合速度が上がり、膠化点は早くなり、触媒の量は少なくて済む筈であるが逆になったのは、このメトキシチタン酸を主成分とするポリマーは、水／メタノール系に対する溶解度より、メタノール系での方が大きいゆえ膠化点がおそくなることと、水無添加系での重合では、リン酸と塩酸と過酸化水素水に含有する水のみであり、塩酸とメトキシチタン酸が保護基を形成したモノマーの水和率が極めて低いために連鎖移動触媒の活性がおさえられ、ゆるやかに反応がすすむためと考えられる。連鎖移動の順序は、ＨＣｌがＨ2Ｏに入れかわり、さらにＨＣｌが触媒（たとえばリン酸）に入れかわり、末端に形成された、水和メトキチタン酸基とリン酸の連鎖移動により重合すると考えられる。この理論は、チタン酸バリウムの合成の時のシュウ酸法、すなわち、塩化バリウムと四塩化チタンを反応させる時、シュウ酸を共存せしめると脱塩酸され、シュウ酸チタン酸バリウムになるのに似ている。【０１３７】
実施例８
脱塩酸反応による、反応メカニズムの解明と防錆剤用アルコキシチタン酸の検討
実施例１と同一条件で合成したモノマー（ＴＭＴ−ＭＣ２−１０、ＴＩＰＴ−ＭＣ２−１０）と、これを用いて実施例２と同一で重合した膠化点寸前のポリマー（ＴＩＰＴ−ＭＣ２−１０−Ｐ１５．６、ＴＭＴ−ＭＣ２−１０−Ｐ−１４．３）を水に希釈して２％相当、１％、０．５％相当液を調製し、弱アニオン交換樹脂（三菱化学株式会社製）を充填したイオン交換−カラム５００ｍｍ  ３０ｍｍφに充填し、１分間１０ｃｃの速度で１００ｃｃを通過させ、フラクションを分け、硝酸銀で、白沈を生じないフラクションを集めて２０℃±０．５℃の恒温槽中、Ｂ型粘度計で粘度を測定した。また、この重合した液７０ｃｃに、８．５％リン酸を５ｃｃ加えた後の粘度を測定した結果を(    ）内に記入した。【０１３８】
結果を表７に示す。【０１３９】
【表７】
0005606437.tif 000028
【０１４０】
モノマーは、チタン酸メチル塩酸塩またはチタン酸メチル塩酸錯体の型できわめて安定な保護基を形成しているが、塩酸を引抜くと、ただちに白沈を生じると予測したが、イオン交換カラムを通過後、増粘重合がおこり、透明なるポリマーがえられた。考えられることは、塩酸が除かれたあとに水の分子が入れかわり、水和反応しながら連鎖移動重合を生じたと考えられその分子組成を下記化学式５ａに推論した。イオン交換樹脂重合した液に、リン酸を加えたが、粘度計は上昇せず、キレート沈殿も生じなかった。【０１４１】
一方、キレート剤で連鎖移動重合したポリマーは脱塩酸しても白沈を生ぜず増粘しないのは、塩酸に入れかわり、水がメトキシチタン酸基とより強い保護基を形成し、リン酸はキレート結合を形成せず、配位結合した錯塩のような弱い結合をするか、水と保護基を形成して、白沈を生じないのではないかと考え、下記化学式５ｂにその分子組成を推定した。このことから、イオン交換重合したポリマーにリン酸を加えたときの分子構造も、化学式５ｂになると考えられる。【０１４２】
化学式５ａ
【化２１】
0005606437.tif 000029
【０１４３】
化学式５ｂ
【化２２】
0005606437.tif 000030
【０１４４】
実施例９
実施例８で合成した無塩素化したサンプルの防錆試験を行なった結果を表８に示す。【０１４５】
ボンディング鋼板０．８ｍｍ（脱脂）（新日鐵）をバ布４００番で研磨したテストピースにイオン交換樹脂を通過させ無塩素化した液をハケ塗りし、つり糸でつるして１１０℃／３時間乾燥したサンプルを「５ｐｐｍの食塩水」、「延岡水道水」、「イオン交換水」に浸漬して、表面が変色または斑点となる時間を、未処理テストピースを比較例として対比した。【０１４６】
【表８】
0005606437.tif 000031
【０１４７】
モノマーの塩酸を除去した後の重合物およびリン酸化ポリマーの脱塩酸液は強力な防錆剤となることが判明し、自動車用鋼板のノンクロムメッキに有効であることが期待される。防錆剤としてだけではなく、さらに期待されるのはチタン酸メチルと水またはリン酸とチタン酸メチルが錯体のような保護基を形成し（化学式５ｂ）していると考えられ、自動車の粉体塗料はアクリル系、ウレタン系などがあるが、その表面にメチル基、ＯＨ基、イソシアナート基、カルボキシル基、アミノ基などを露出残存せしめていると考えられ、これらの活性水素とチタン酸メチルリン酸錯体は強力に反応することがその原料に用いるアルコキシチタン酸が強力なエステル変換、触媒になることから推論でき、塗料剥離強度、接着性などを大幅に改善することができると考える。【０１４８】
実施例１０
紫外処理と熱処理および自己活性化に関する試験を行なった。実施例２に示す連鎖移動重合した液
(Ａ)ＴＩＰＴ−ＭＣ２−１０−Ｐ１５．６、(Ｂ)ＴＩＰＴ−ＭＣ２−１０−ＰＭ２９．４を代表例に用いて紫外線処理賦活、熱処理賦活および自己活性賦活の試験を行なうために各サンプル２％液相当を１０ｃｍ×１０ｃｍのガラス板にスプレー塗布し、常温（２０℃±１℃）、湿度５０％の部屋で７時間かけて、乾燥したサンプル(Ａ)、(Ｂ)を製作する。(Ａ)、(Ｂ)を用い、１１０℃で通気乾燥を１時間、２時間、３時間したサンプル（熱処理賦活(Ｘ)）および２０±１℃の暗所に１０日、２０日、３０日間保持したサンプル（自己分子内賦活(Ｙ)）、さらに未処理（紫外線賦活(Ｚ)）をＪＩＳ法テトラバッグＢ法でサンプルをバッグ内に入れ、アセトアルデヒド１００ｐｐｍを注入し、５００Ｗのブラックライト（紫外ランプ）を照射して、ガスの分解速度をプロットした。結果を図１に示す。【０１４９】
(Ｘ)熱処理賦活サンプルは最大１００〜１５０ｐｐｍ、(Ｙ)暗所保持（自己賦活）は最大１１０〜１８０ｐｐｍ、(Ｚ)未処理（紫外線賦活のみ）は最大２５０ｐｐｍ〜３００ｐｐｍに上昇しテトラバッグ内で紫外により、メチル基が脱離すると急に活性を示すことが判明した。熱処理は短時間で活性となり、暗所で長時間保持することにより分子内のリン酸とチタンの間で生じるアノード、カソードや赤リン／黄リンの酸化還元効果により自己活性賦活となると推論される（暗所活性の証明となる）。【０１５０】
実施例１１
実施例１０と同一のサンプルを用い、１１０℃／２Ｈｒ処理と、リン酸処理したテストピースを用いて、ＪＩＳ法テトラバッグに入れ、暗所での活性と、紫外ランプをあてた時の活性を測定した。（ＪＩＳ法に準ず）【０１５１】
110℃/3Hr     リン酸処理
熱処理
(A)TIPT-MC2-10-P15.6 (A)-(1)  ○        A-(2)
(B)TIPT-MC2-10-PM29.4 (B)-(1) □        B-(2)
(C)STS-21 ×、(D)TA △【０１５２】
リン酸処理とは未処理のテストピースの上に２％のリン酸をスプレーして、温度５０％の通気乾燥機の中に１時間保ったサンプルで、過剰のメタノール／水系と安定なメトキシチタン酸ポリマーは乾固され、水和保護基が破壊され、膜を形成した後、リン酸を接触させると保護基のメチル基が脱メチル化され、酸化チタン結合（網状化）や、リン酸チタン結合になることを想定したテストを目的とした。結果を図２に示す。【０１５３】
リン酸で処理したものは暗所でも高い活性をさらに示し、１１０℃／２Ｈｒ処理と同等以上の即活性を示すことが判明し、公知チタニアがテトラバッグで即活性を示すがメトキシチタン酸ポリマーは、ＪＩＳ法では脱メチルしたガスのため、数時間では活性を示す値が出ないＪＩＳ法の欠点（盲点）に制限されていたが、本法（Ａ）、（Ｂ）、とくに（Ｂ）法を用いる施工法で塩ビクロスや、室内、新築家屋での即効データが求められる時や屋外で冬期、冷寒時、曇天のときの施工法として有効であることが判明した。【０１５４】
（考察）
実施例１０の１１０℃／２Ｈｒ処理に比べ、暗所でも脱メチルが自己活性でおこっていると考えられる。【０１５５】
実施例１２
塩ビクロスに公知チタニアを塗布すると、チタニアが可塑剤に、吸着、埋もれて、光触媒効果を示さないという課題が、レザーの会社（Ｋレザー社）で未解決となっていた、塩ビクロスには数拾％のエステル系可塑剤を含んでおり、公知チタニアは水に分散させた粒子チタニアであるために親水性が多く、親油性の可塑剤と接着親和性がなく、結合性もないゆえ、付着しにくく、クロスの孔の中に吸収されにくく、吸収されたとしても、光のあたらない深層部では光活性が与えられず、表面に付着したものは乾燥すると脱落するために、光活性を長時間賦与できなかったと考えられる。【０１５６】
本発明のチタン触媒の暗所活性の最も強い領域のサンプルＴＩＰＴ−ＭＣ４−ＰＭ５１８を用いると、クロスの可塑剤と親和性が大きく、吸収されても非光下でも活性を示し可塑剤の末端にある、エステル基とアルコキシチタン基が塩酸触媒および分子内に結合するリン酸チタン結合およびリン酸基の自己触媒効果により、エステル交換されて化学結合、または分子間結合することが可能であると予想され、きわめて大きな消臭活性を恒久的に維持することを見出した。【０１５７】
さらにこの高暗所型チタン酸触媒はクロスの表面に結合、会合して膜を形成するが、チタン酸ポリマー鎖と反応に要するモル数以上の溶媒効果として存在する過剰または遊離したトリメチルホスフェートが、クロス内部とくにエステル系可塑剤の中に移行し、表面に存在するアルコキシチタン酸ポリマーと結合した部位が露出する形になり、紫外および分子内自己活性により、脱アルキル化して、酸化チタン結合やリン酸チタン結合を形成し、光活性や暗所活性を賦与するために、クロスの表面に恒久的に結合し、浸蝕変質することもなく脱落することもなく活性を恒久的に示すことが推定される。【０１５８】
１０ｃｍ×１０ｃｍに切った塩ビクロス（関東レザー株式会社の無地クロス）に、実施例２で得られたポリマーＴＩＰＴ−ＭＣ４−１０−ＰＭ５１８とＴＭＴ−ＭＣ２−１０ＰＭ２７を用い、比較例に佐賀型チタニアＴＡと石原型チタニアＳＴＳ−０１の各々の２％を塗布し、２０℃±１℃、湿度５０％以下に７時間保持乾燥させテトラバッグ法でアセトアルデヒドを１００ｐｐｍ注入して試験した結果を図３に示す。【０１５９】
（考察）
実施例１０のガラステストピースと塩ビシートでは挙動が少し異なり、暗所で自己活性で分解されたメタノールは、ガス化せず、クロスの中の可塑剤に移行し、紫外照射と同時に、急激にガスが発生することが想定される。【０１６０】
実施例１３
極性の対比テストおよびセルフクリーニングテスト
親水性最大から、親油性最大のサンプルを下記のように並べ、これに比較例として、佐賀型パーオキシチタン酸ＴＡ（ティーオテクノ）を加え、それぞれの２％液を、プレパラートにスプレー塗布し、２０±１℃、湿度５０％のボックスに５時間保った後、比較例として旭化成ヘーベルの親水性アクリル塗装面を加え、マイクロシリンジに水を入れ、液滴をプレパラート試料に滴下させ、液滴が破壊して流れ広がる点の水の量（ｍｌ）を測定した結果の値を表９に示す。また、塗布したプレパラートの表面に２％の過酸化水素水を塗布し、同様の乾燥を行なった後、水滴法で親水性を測定した結果を（    ）内に示す。【０１６１】
【表９】
0005606437.tif 000032
【０１６２】
実施例１４
旭化成へーベル壁材表面にアクリル塗料（ＰＢコート（ＨＧ）大橋化学製）を塗布したサンプルを用いて、水性汚れ液（水１００ｃｃに、粘土５ｇを加え、墨汁１ｃｃで着色したもの）と、油性（鉱油）汚れ液（水１００ｃｃにマシン油５ｃｃを加え、墨汁１ｃｃで着色振とうしたもの）を、実施例１３で用いた試料をブランクの表面にハケ塗りし、屋内で１週間自然乾燥したあと、屋外に放置して降雨による自然落下、水道水ノズルによる強制落下試験を行なった結果を表１０に示す。【０１６３】
【表１０】
0005606437.tif 000033
【０１６４】
実施例１５
木材の防腐、白蟻防止効果試験
杉板外壁用フローリング（川上木材製）を株式会社ヤスジマ製減圧加圧式含浸機（ランバー宮崎協同組合所有）で減圧７００〜５００トール、加圧９〜１０ｋｇ／ｃｍ2の条件で、実施例６で用いたアルコキシチタン酸ポリマー２％液を含浸させ、屋外壁面に取りつけて、カビや苔による変色を対比し、フローリングを１０枚結束して、床下に放置し、変色と白蟻の対比を行なった結果を表１１に示す。【０１６５】
【表１１】
0005606437.tif 000034
【０１６６】
実施例１６
自動車用鋼板接着性テスト
自動車用鋼板テストピース（ボンディング鋼板脱脂（新日鐵製）０．８ｍｍｔ  バ布仕上げ４００番）、１００×１００ｍｍ  に、実施例８で合成したサンプルの２％液を塗布し（ローラー）、１８０℃／５分熱処理した後、続けて自動車用塗料（日本ペイント製ビリューシアＰＬ１０００）を日本ワグナ社製ガスＰＥＭ−Ｔ３を用いてスプレー塗布したテストピース３枚を用いて、これに５００ｇの鋼球を落下させる高さをかえ、塗料の剥離する高さを調べた結果を表１２に示す。【０１６７】
【表１２】
0005606437.tif 000035
【０１６８】
実施例１７
農薬抗菌試験
実施例６で合成した代表サンプル２％相当液を用いた。【０１６９】
黒サビ（スス）病にかかった甘夏柑の殺菌回復の試験を行なった結果を表１３に示す。塗布して１ヵ月後の判定を、完全消去 ○、ほとんど消去 △、変化なし ×で示した。【０１７０】
また、薬害なしを（  ）内に○、少しありを△、かなりありを×で示した。比較例にトップジンＭ*（日本曹達（株）製）とブランクと対比した。
＊ 果皮が変色・落下、葉が変色・落葉する度合いを言う。
なし○：変化なし
少しあり△：果皮・葉に光輝が消える
かなりあり×：落果、落葉【０１７１】
【表１３】
0005606437.tif 000036
【０１７２】
メトキシチタン酸は、乾燥し紫外線をうけると、菌体の表面に露出しているスパイク状の蛋白表面のアミノ基や塩基と結合し、菌体の分解を促進すると考えられ、植物の表面はロウ物質や保護膜を形成しているので、損傷が少なく低級生物であるウイルスやカビ、苔の分解・消去効果に著しいが、高等生物である植物や動物、特に人体の表皮に関してはきわめて損傷が少ないことが推定される。【０１７３】
実施例１８
トンネル内のＮＯＸとＳＯＸの分解フィールドテスト
実施例６のサンプルより選び、２％液を用いてテストした。【０１７４】
Ｋ地Ｉトンネル壁面に、親水性（Ａ）と親油性（Ｂ）の２％液を表面が均一に濡れるまで噴霧塗布し、１０ヵ月後に、未処理面を比較例にして、上、中、下の部分に付着したススを１００ｃｍ×２００ｃｍの面積にわたり、２０ｃｍ×４０ｃｍ、厚さ約１ｍｍのガーゼでふきとり、これを水５００ｃｃに入れて抽出し、その中に含まれる硫酸と硝酸の濃度をイオンクロマトグラフ（東亜ＤＫＫ（株）製）で測定した結果を、表１４に示し、排気ガス中のＮＯＸとＳＯＸの分解能を推定比較した。【０１７５】
【表１４】
0005606437.tif 000037
【０１７６】
さらに、水道水によるススの洗浄を行ない「よくとれたを○」、「とれたを△」、「とれなかったを×」にして（）の中に記した。【０１７７】
この結果から推定されることは、ＮＯＸとＳＯＸは、親油性でススの中に吸着固定されやすいと考えられる。光の少ないトンネル内でススに吸着されたＮＯＸとＳＯＸはメトキシチタン酸リン酸高分子内で自己活性のメカニズムとして推定されるアノード／カソードおよび赤リン／黄リンの酸化還元作用に接触し、酸化されてきわめて強力な吸水性（親水性）の硫酸、硝酸になり、下部位に流下集積されたと考えられる。【０１７８】
特に（Ｂ）は、親油性タイプ故、親油性のＮＯＸとＳＯＸを吸着しやすいと考えてよい。また、親水性（Ａ）の処理部は水道水圧で完全に洗浄できることが確認された。したがって、アンダーコートに（Ｂ）を塗布し、オーバーコートに（Ａ）を塗布すれば、ＮＯＸ、ＳＯＸの分解と洗浄のより好ましい条件を提供できると考える。【０１７９】
実施例１９
電磁波防御効果のテスト
サランラップに、実施例８で合成したサンプル２％液を塗布し、３００ｃｃのビーカーに水１００ｃｃを入れた試験用ビーカーを全面覆い、サンプルとし、比較例として未処理のサランラップで覆ったビーカーを用いて、電子レンジ（ナショナル  ＮＥ−Ｆ３）に入れ、水の沸騰し始める時間を測定した結果を表１５に示す。テスト個数３点とした。【０１８０】
【表１５】
0005606437.tif 000038
【０１８１】
考察すると、サランラップと親和性の大きいタイプがより防御性が大きいことが判明した。均一な数オングストロームから数ナノの均一な網状膜を形成しているのではないか、また、変形、折り曲げに対応できるのは、サランラップ（登録商標）の中に４０±数％の可塑剤が含まれており、メトキシチタン酸基と、エステル交換して結合するため、プラスチック、特にエステル、ＯＨを含む表面に有効であると考える。【０１８２】
実施例２０
保護基形成モノマーから、連鎖移動重合またはイオン交換重合したポリマーを塗布乾燥して、触媒活性を示すに至るメカニズムを、上述した実施例と、新たに系から脱塩酸した後、キレート剤を添加した挙動を用いて詳細に解明した。【０１８３】
［推定化学式］
一例
【化２３】
0005606437.tif 000039
【０１８４】
（考察）
連鎖移動重合したポリマーを脱塩酸しても、末端が封止されており、これにさらにキレート剤（連鎖移動触媒）を加えても増粘せず、白沈も生じないのは、水和されたメトキシチタン酸基はきわめて安定で、水系で自己重合もキレート反応も短時間では起こらないことを発見した。【０１８５】
キレート剤（連結移動触媒）にリン酸を用いた場合、リン酸は連鎖移動重合ポリマー末端を停止（封止）し、過剰のリン酸は単にポリマーと塩を形成した形になっており、公知のリン酸チタニアはただちに沈澱ゾルを形成するために、異なることが証明された。【０１８６】
［推定化学式］
【化２４】
0005606437.tif 000040
【化２５】
0005606437.tif 000041
【０１８７】
この反応の経路から化学量論的に塩酸が最も強い結合力を有すると考えられるが、［Ｈ2Ｏ］＞［ＨＰＯ3］＞［ＨＣｌ］の順になり、メトキチタン酸塩酸塩（保護基）モノマーを水和しても（Ｉ）、水和しなくても（II）、水を加え水和することにより、メトキシチタン酸基が加水分解されるべきが最も強い水和保護基を形成され、さらに塩酸が存在しなくても、この水和保護基末端は最も強いキレート剤であるリン酸を加えてもキレートを形成せず（白沈せず）、安定であるのは、ポリマー末端の停止（封止）構造は、リン酸チタン結合ではなく、チタン酸水和保護基に、リン酸が錯塩のような形で安定化されていると考えられる。換言すれば末端結合の示性式に示した推定化学式
【化２６】
0005606437.tif 000042
推定化学式
【化２７】
0005606437.tif 000043
となっており、ポリマー鎖の示性式に示した下記推定化学式
【化２８】
0005606437.tif 000044
は、２つのメトキシ基が縮合して推定化学式
【化２９】
0005606437.tif 000045
の形で安定化されているのではないかと推定される。【０１８８】
次に上記で得られた、メトキシチタン酸水和保護基に、キレート剤（例えばリン酸）が、錯体（錯塩）として付加したポリマーを塗布して乾燥すると、脱水濃縮するに従って水和保護基が破壊され、酸化チタン結合やリン酸チタン結合が形成されて行き、さらに高温処理、過酸化水素処理または分子内の酸化還元反応、または紫外線による酸化還元反応、により完全に脱メチルされると同時に、酸化チタン結合とリン酸チタン結合が強固に形成し、前者は光活性を示す網状ポリマーフィルム状となり、後者は暗所活性を示すリン酸チタン結合を形成することが、実施例４、７、１０、１１、１２より推定される。【０１８９】
えられた保護基を有するモノマーおよびポリマーが塗布されて、保護基が破壊されて架橋して行くメカニズムについて推論を下記した。【０１９０】
推定式
【化３０】
0005606437.tif 000046
【０１９１】
実施例２１
紡糸テスト  実施例５の１０％相当の膠化点寸前の粘重液を使用
(1)ＰＯＴ−ＯＣ4−Ｐ１８．２、(2)ＰＯＴ−ＯＣ4−ＰＭ３５、(3)ＰＯＴ−ＯＭ2−Ｐ９．０、(4)ＰＯＴ−ＯＭ2−ＰＭ１８．２を０．５ｍｍφの紡口を取りつけた加圧容器に１００ｃｃ入れ、１ｋｇ／ｃｍ2±０．０１の保圧制御をしながら、遠赤外ヒーターで、空気温度２００℃±５℃（紡口出口にセンサーセット）に保持した２ｍの高さ、１００ｍｍφのパイレックスガラスチューブ内に流下せしめ、連続して紡糸できる度合を検討した。その結果を表１６に示した。【０１９２】
【表１６】
0005606437.tif 000047
糸の均質性は、変形して紡糸するか否かを判定し、全く変形しないを◎、少し変形するを○とした。【０１９３】
実施例２２
フィルム成型
実施例２１と同一のサンプルを用いてテフロン（登録商標）加工した熱ローラー３００ｍｍφ、長さ３００ｍｍ、回転比１０：１１を間隙０．２ｍｍに保ち、６ｒ／ｍの速度で回転させ、ローラー表面温度を２００℃に保ち、サンプル(1)、(2)、(3)、(4)をローラー中心に流下させ、巻取機にフィルムを巻き取る試験をした結果を表１７に示した。【０１９４】
【表１７】
0005606437.tif 000048
フィルム均質性は、全く変形しないを◎、少し変形するを○とした。【０１９５】
実施例２３
使用済靴皮処理テスト  暗所での臭気およびカビテスト
実施例１５で用いたサンプルを用いて、使用済の靴全面にスプレーで塗布し、太陽光下に３日間保持し、湿度８０％／３０℃に保持したＢＯＸに入れ、黒布で光を断ち、未処理にカビが生えるまで１日毎にチェックした結果、未処理区は、１日目よりカビ臭が生じ、３日目にカビが確認された。ＴＭＴ−ＭＣ2−Ｐ６、ＴＭＴ−ＭＣ2−ＰＭ２０共に３ヵ月保持したが、変化なく中止した。臭気も生じなかった。【０１９６】
実施例２４
歯の光輝磨耗テスト
実施例８で合成したＴＭＴ−ＭＣ2−１０Ｐ１４．３ＮとＴＩＰＴ−ＭＣ2−１０Ｐ１５．６Ｎの２点を前歯に塗布し、ドライヤーで４０℃±１０℃の風で１０分間乾燥後、２％リン酸を塗布し、１０分間乾燥後、ブラックライト（デチトロンＬＣ、サブロン・デンタル社製）を３０分照射した結果、強い光輝表面が形成された。１日毎にチェックし、光輝の減衰する期間を測定した結果、２点共８．５ヵ月より、少しづつ光輝が減衰してきた。【０１９７】
比較例として、研磨した後、フッ素処理（ビーブランド・メディコ・デンタル製）をした試験区は、かすかに形成した光輝が１０日頃より消失した。【０１９８】
実施例２５
ドライ潤滑剤としての利用
イワタニミルサー（型式ＩＭＦ−７１０）の鉋金製軸受と同一の軸受を製作し、実施例８に用いた製品２％相当液をメタル部位に注入し、１分間１万回転で回転した後、追加注入する方法で３点試作し、未処理のものを、二硫化モリブデンドライ潤滑剤（日本ドライスライド社製）と対比し、表１８に示した。【０１９９】
【表１８】
0005606437.tif 000049
【０２００】
回転により、酸化チタンとリン酸チタンの膜が形成し、宇宙船などの絶対真空下で用いる二硫化モリブデンのドライ潤滑剤と同様、形成された膜が過剰部分が剥離し、鱗片状の結晶を形成して、ドライ潤滑剤としての効能を発現するものと考えられる。【０２０１】
実施例２６
セラミック容器のコゲ付、付着防止効果
（株）大慶製  セラミック容器「二重鍋（Ａ）」、「炊飯落し蓋（Ｂ）」、「紅茶ポット（Ｃ）」を用いて、実施例１４のサンプルを用い、ハケ塗りし、風乾とハケ塗りを３回くり返した後、２００℃のオーブントースターに入れて１時間熱処理し取出した（Ａ）には、生の豆乳をいれ、下鍋に湯をわかしながら３０分、間接加熱し、水面と壁面に生じる湯葉のコゲ付、（Ｂ）は炊飯器（ＥＣＪ−ＩＨＰ１８  サンヨー）に３合のコメを炊く中に「大慶製セラミック落し蓋」を入れ、飯粒の付着状態を対比した。（Ｃ）には、大慶製紅茶カップに紅茶を入れ、オーブン中で蒸発乾固し、紅茶タンニンの付着状態を対比した。（Ｄ）は、大慶式直火セラミックナベを用いて、米飯のコゲつきたきをおこなった。【０２０２】
なお、コゲや付着は、水道水圧をかけることにより「良くとれる ◎」「とれる ○」「とれにくい △」「とれない ×」を基準として評価し、表１９に示した。【０２０３】
注）蛋白質、澱粉、タンニンの付着がセルフクリーニングできることが判明した。【０２０４】
【表１９】
0005606437.tif 000050
【０２０５】
実施例２７
セラミックつや出しと、耐磨耗性の評価
（株）大慶製のアルミナセラミックボール２０ｍｍφに実施例６の２％相当試料を塗布し、風乾を３回くり返し、常温、１００℃、２００℃、４００℃、８００℃の炉に入れ、１時間加熱したときの光輝（光輝大：◎、あり：○、なし：×）の評価と、得られたボール（充填率５０％）をテスト用ボールミル１リットルに入れ、タルク１００メッシュの粉体１００ｇを入れ、６０ｒ／ｍの回転速度で回転し、１時間毎に光輝（磨耗）をチェックした結果を表２０に［  ］内に時間で示した。【０２０６】
【表２０】
0005606437.tif 000051
【０２０７】
実施例２８
炭酸ガスの分解
ガラス繊維０．１ｍｍφ（旭硝子（株）製）１５０ｇにＴＩＰＴ−ＨＣ2Ｐ６、ＴＩＰＴ−ＭＣ2ＰＭ２０  ２％相当液を含浸させ、通気乾燥することを３回くり返して得たものを、２００℃のオーブンに入れ、１時間加熱したサンプルをＪＩＳ法テトラバッグに入れ、炭酸ガスをもって５回置換したときの炭酸ガス濃度を測定し、純度９９．９％以上であることを確認して、ブラックライト５００Ｗを照射し、経時毎のＣＯ（一酸化炭素）の生成量を測定した結果を図４に示す。【０２０８】
テトラバッグ内にマグネシウム金属線５ｇを入れ、生成するＯ2を吸収せしめた結果、ＣＯの生成速度は加速され、○−○と△−△になった（測定機は島津製、ＧＣ−ＭＳ−ＱＰ２０１０を用いた）。結果を図４に示す。【０２０９】
実施例２９：水の分解
実施例２８で得たと同一のサンプル１５０ｇを２リットルのガラス製メスシリンダーに均一になるように充填し、純水を入れ、上部にゴム栓をつけ、その上端にコック付きノズルをつけ、ノズルの先端をゴムホースでＪＩＳ法テトラバッグに接続し、テトラバッグからコックまでを窒素で置換して、テトラバッグにマグネシウム金属線５ｇを入れ、酸素の含有量を０．１ｐｐｍ以下にした段階でメスシリンダーに沿ってブラックライト５００Ｗを取りつけて照射し、テトラバッグの空間を１／５以下に圧してガスを排気したのちテトラバッグに蓄積する水素の濃度を測定した結果を図５に示す（測定機は島津製、ＧＣ−ＭＳ−ＱＰ２０１０を用いた）。結果を図５に示す。【０２１０】
実施例３０
親和性による剥離、白華、脱落防止
実施例１３に親水性（極性）から親油性（非極性）の分子設計を示したが、これを用いて、下地表面に親和性を選定する方法について実験した結果を示す。【０２１１】
１）下地をゼット水または湿布でふきとって風乾した後、毛筆を用いて極性から非極性の材料を塗布し、濡れ表面が安定な膜を保持するとき、親和性があり、収斂して濡れ面が分離するときは親和性がないとして、親和性のあるものを下地コートする。【０２１２】
２）次に汚れの原因になるダスト、排気ガスのような親油性のものが付着する環境には、その上に親水性のグレードを塗布すればよく、土ぼこりなどの親水性汚れが付着する環境では、親油性のグレードを塗布する方法を選定する。結果を図６に示す。【０２１３】
実施例３１
ウレタンフッ素塗布板（ファイン４Ｆセラミック  日本ペイント）にハケ塗りすると実施例１４のサンプル親和性は表２１のとおりであった。【０２１４】
【表２１】
0005606437.tif 000052
【０２１５】
実施例３２
ガラス親和性と下地浸食防止のためのアンダーコート模擬試験
１．ガラスに対する親和性は、実施例３１とは逆で、実施例３１の表に示す親和性とは逆でＡ／◎、Ｂ／○、Ｃ／○、Ｄ／×、Ｅ／××であった。【０２１６】
２．触媒毒として、ケイ酸ソーダ２％液と、リン酸２％液を反応させ、ケイ酸リン酸ソーダ２％液として「ＰＳ」とした。【０２１７】
次にリン酸の代替にトリメチルホフフェート（リン酸トリメチル）２％とケイ酸ソーダ２％を反応して得られたケイ酸リン酸メチルソーダを「ＰＭＳ」とした。【０２１８】
このもののガラスに対する親和性は、ＰＳ／◎、ＰＭＳ／△であった。リン酸トリメチルの比率を上げると、ＰＭＳは極性が低下し親油性を提供できる。【０２１９】
３．ガラスプレパラートにメチレンブルーメタノール液を塗布し、乾燥後、アンダーコート剤にＰＳを塗布したものと、塗布しない上にＡ（ＴＩＰＴ−ＭＣ4−Ｐ２５４）、Ｂ（ＴＭＴ−ＭＣ2Ｐ１４）をスプレー塗布し、塩ビ波板屋根下（弱い紫外線下）に放置した。未処理を加えて、消色する時間を測定した結果を表２２に示す。【０２２０】
【表２２】
0005606437.tif 000053
【０２２１】
実施例３３
帯電防止（伝導性）試験
ポリエステルの裏地布４０ｃｍ角に、実施例６の試料で２％相当液を含浸させ乾かした綿のタオルで脱液し、直射日光下で２日間乾燥し、ハンカチの末端を２本の指でつまみ、１０回回転させたのち、スチール製のものさしを直角に取りつけた１インチの鉄パイプを垂直に立てた先端に近づけ、吸着する距離を０．５ｃｍ単位で３回くり返し測定した。結果の平均値を、表２３に示した。比較例に比べ、きわめて高い帯電防止効果を示した。【０２２２】
【表２３】
0005606437.tif 000054
【０２２３】
実施例３４
超伝導性テスト
実施例８で合成したリン酸で連鎖移動重合した後、イオン交換で脱塩したＴＭＴ−ＭＣ2−１０−Ｐ１４．３ＮとＴＩＰＴ−ＭＣ2−１０−Ｐ１５．６Ｎの１０％相当液を用い、比較例として市販の窒化チタン粉末（粒径１．５μｍ、日本新金属株式会社製）を塗料用バインダー（商品名：アクローゼスーパーＦＳクリアー、固形分４０％、大日本塗料株式会社製）の固形分中に５０重量％になるように配合し、乳鉢で混練したものを用い、ＰＥＴフィルム上に塗布乾燥を繰り返して３０μｍに調節し、１３０℃で２４時間通気乾燥機中で乾燥熱処理したサンプルの表面抵抗値を三菱化学株式会社製の「ハイレスター−ＩＰ」を用いて測定した結果を表２４に示した。【０２２４】
【表２４】
0005606437.tif 000055
注：リン酸チタンとしての含量分析は、シャーレに入れ、１３０℃ ２４時間通気乾燥したものを削り取り、元素分析をした値【０２２５】
実施例３５
澱粉の糖化試験
実施例２８、２９で調製したガラスウールを、内径２５ｍｍφ、長さ３００ｍｍをガラスＵチューブで多段に継ぎ、合計２０００ｍｍに５００ｇを充填し、チューブ段毎に、２００Ｗのブラックライトを取りつけ、ベータ化（β化）した１０％澱粉液（９０℃±５℃）を定量ポンプで下部より５リットル／Ｈｒの速度で流した結果、糖化率はＴＩＰＴ−ＭＣ2−Ｐ６で９５％、ＴＩＰＴ−ＭＣ2−ＰＭ２０で９８％であった。澱粉の流速をかえたとき、１０リットル／ＨｒではＴＩＰＴ−ＭＣ2−Ｐ６で５６％、ＴＩＰＴ−ＭＣ2−ＰＭ２０で５７％、１５リットル／Ｈｒでは、ＴＩＰＴ−ＭＣ2−Ｐ６で３１％、ＴＩＰＴ−ＭＣ2−ＰＭ２０で３２％であった。５リットル／Ｈｒで連続運転した結果、触媒効率は３．５時間前後より低下して来たので、液を抜き、水洗して１％塩酸水を１０分間充填し、さらに水洗して再開すると、活性は復元することができた。澱粉の中に含まれる微量のＮａ+、Ｋ+イオンによる活性阻害に起因するのではないかと考える。
分析：ＨＰＬＣ法、糖分析計ＳＵ−３００、東亜ＤＫＫ（株）製使用【０２２６】
実施例３６
養魚生存率試験
実施例３５のプラントを用いて、ふ化池より収穫し選別した幼魚鯉（６ヵ月）を用いて生存率を測定した。比較例として「トロピカルゴールド処理区」（津路薬品工業株式会社製）と「未処理区」を用いた。エサは（株）スマック製をテスト区毎に１日１０ｇを与えた。【０２２７】
１ｍ3のタンクに６０Ｌ／Ｈｒのエアレーションをしながら、新水井戸水１０Ｌ／Ｈｒを実施例３５のプラントを通過させ追加しながら、幼魚鯉５０匹を入れ、経日毎の生存率を測定した（生存数）。【０２２８】
【表２５】
0005606437.tif 000056
【０２２９】
（考察）水が分解され、活性酸素を発生させ殺菌効果と排泄物より生ずるＢＯＤ成分の分解効果を示すと考える。【０２３０】
実施例３７
ＩＲスペクトルを用いて、公知粒状チタニアとの構造対比を行なう。ＴＩＰＴ−ＭＣ2Ｐ６（図７）、ＴＩＰＴ−ＭＣ2ＰＭ２０（図８）と比較として、石原型ＳＴＳ−０１（図１０）とＹＯＯ型比較例１の懸濁液（図９）のＩＲスペクトルをとり、その重合構造を推定した。各ＩＲスペクトルの横軸は波数、縦軸は透過率を示す。サンプルはシャーレにとり、常温で通気乾燥４０時間して恒量に達したことを確認し、付着した結晶をスパチュラで削り取り、ＫＢｒと混合して成型して測定した結果を表２６に示す。【０２３１】
【表２６】
0005606437.tif 000057
【０２３２】
［考察］
１）、２）、３）、４）、５）、６）、７）より、比較例のチタニアは水酸化チタンの集合体で、重合・架橋率は低いもので、本発明のチタニアはチタンが架橋重合していることが明白で、石原型はもちろん、ＹＯＯ型チタニアと全く異なった分子構造であり、その推定分子構造の裏づけとなる。特に１６５０ｃｍ-1のチタン酸エステル
【化３１】
0005606437.tif 000058
と考える吸収が、比較例に対し差別化される証明である。ＩＲチャートを図７、８、９、１０として添付した。【０２３３】
実施例３８
紫外線・熱線防御試験
実施例８で合成した２％相当サンプルと、比較例として佐賀型チタニア ＴＡ２％を３０ｃｍ×３０ｃｍのガラスにスプレー塗布して、屋外日光下に１週間放置したテストピースを、２０ｍｍの発泡スチロールＢＯＸ ３０ｃｍ×３０ｃｍ×３０ｃｍの１面に貼り付け、ガムテープで密閉し、温度計を取りつけ、２０℃±１℃の部屋に１時間保持し、屋外温度３０℃±１℃の直射日光に並べ、温度の上昇速度を測定した。同時に未処理の値も付記した。【０２３４】
【表２７】
0005606437.tif 000059
【０２３５】
［考察］
透明な膜を形成しても、佐賀型チタニアは数ナノ〜数十ナノの粒子状であり、塗布乾燥すると、パーオキシ基は、酸化チタン結合になりにくく、水酸化チタンに還元され、酸化チタン結合したとしても、粒子間での結合で表面にパーオキシが露出して、これが水酸化チタン基になるため、酸化チタン結合核が均一に配列しないため、紫外線・熱線防御能が小さいのではないかと考える。【０２３６】
実施例３９
抗菌、消臭、除雨ダレ、除地衣類試験
実施例６で用いたサンプルと、これを用いてチタン酸基に対し、１／２モルの過酸化水素を加えたものを用い、抗菌、消臭、雨ダレの消去、地衣類の消去試験を行なった結果を表２８に示す。【０２３７】
【表２８】
0005606437.tif 000060
【０２３８】
［抗菌試験］
ブルガリヤヨーグルト（明治乳業（株）製）と牛乳（明治乳業（株）製）を３対７の重量比で混合し、３０ｃｃの試験管に２０ｇ分取し、これに上記チタニアをそれぞれ０．５ｃｃ加え、振とうし、２０℃±５℃の窓際に静置し、１時間毎にゆっくり傾けて増粘しかかった点を測定し、さらに静置して分離が起こる点を表２８の（    ）内に時間で示した。【０２３９】
［消臭試験］
脱脂綿に上記サンプルを含浸させ、厚布のタオルで脱液し、７５℃±１℃の通気乾燥機で１時間乾燥したものを準備した。パラホルムアルデヒド３ｇを水に浸したティッシュペーパーに包み、上記試験管と同一のものに入れ、上記処理した脱脂綿を１０ｇづつに分割し、これを栓にした。２０℃±１℃の窓際に５分間静置して、５人の評価員により、臭わない（５）、少し臭う（４）、臭う（３）、かなり臭う（２）、強力に臭う（１）の評価点をつけさせ、その平均値を四捨五入で表２８に示した。【０２４０】
［雨ダレ消去試験］
屋上フェンスにスレートを張り、北向きの側面に生える青苔の消去に関する長期フィールドデータは実施例６（表５）に示した。この側面の継ぎ目に沿ってフェンスカバー下より溶出した黒色の雨ダレの汚れの消去テストを行なった。上記２％液をハケ塗りして、５日単位で消失して行く状況を観察し、完全に消去できたと判定した日数を表２８に記した。【０２４１】
［地衣類消去試験］
一ツ葉（まきの木）に生息した灰色の地衣類に上記２％液を含浸した布で押しつけて含浸させ５日毎に観察して、消去完了したと判定した日数を表２８に記した。【０２４２】
実施例４０
実施例７で得られた製品をメタノール５０：キシレン５０の溶媒に溶解し１０％とし、これに色素ユニライトハイコンク赤（（株）ユニライト製）７％を加えたものと、（株）カンペハピオ製  水溶性アクリルシリコン塗料、ハピオセレクト赤を水５０％稀釈したものを比較例にし、屋上コンクリート水性アクリルシリコン塗装１年経過した面と、日本ペイント  テストピースＮＡ−９９０３フラット（コテ仕上）にハケ塗りし、光輝の衰退して行く状況を観察した結果を表２９に示す。屋内にスレートテストピースに塗布して保管したものの光輝を１０にして、光輝の減衰を１ヵ月毎に測り、点数をつけた。【０２４３】
【表２９】
0005606437.tif 000061
【０２４４】
比較例はスタートより、実施例より光輝が劣り、経時毎に光輝は急速に衰退した。【０２４５】
実施例４１
１）塩化バリウム（試薬一級和光品）１モルをメタノール重量パーセントで１０％になるように分散（一部溶解）させた液を（Ａ）とし、実施例１と同一条件で合成したＴＩＰＴ−ＭＣ2 １０％相当液１モルを（Ｂ）とした。【０２４６】
２）（Ａ）の液を入れたフラスコに撹拌機（乳化機、キネマテイカ社  ＰＴ−２０００、スイス）をつけ、ウォーターバスに冷水をオーバーフローさせ、（Ｂ）液を滴下ロートに入れ、内温が４０℃以上にならないように添加していくと、わずかに乳白色の均一な反応液が得られた。得られた液は、分離沈殿はおこらなかった。【０２４７】
３）反応液であるアルコキシチタン酸バリウムクロリド１０％相当液を２％相当に稀釈した。この液を３０ｍｍφ×３００ｍｍＬのカラムに、弱アニオン交換樹脂を充填した交換塔を通過速度１０ｍｍＬ／分の速度で通過させ、５０ｍＬごとにフラクションを分取し、硝酸銀で白濁しないフラクションを集めた。【０２４８】
４）得られた試料を２％相当、０．２％相当、０．０２％相当に調製し、この液をガーゼに含浸し、プレパラートに塗りつけ、常温で乾燥した結果、２％品がかすかに曇ったようであったが、透明な膜を形成した。得られたアルコキシチタン酸バリウムは、水が蒸発すると保護基が破壊され、脱アルキル化がすすみ、順次分子レベルの純粋なチタン酸バリウムが形成されるのではないかと想定され、その一次粒子はチタン酸バリウムの単位のサイズである数ナノの粒子が集合した形状か、アルコキシチタン酸ポリマーの保護基の部位にバリウムが結合し、隣の鎖と、チタン酸バリウム結合を形成し、５０ナノ以下になっていると考えられる。【０２４９】
比較例４１
公知のゾルゲル法により、ジイソプロポキシバリウム１モルをイソプロピルアルコールに溶解し、１０％液を調製し、これを（Ａ）液とした。【０２５０】
次にテトライソプロピルチタン酸をイソプロピルアルコールに溶解し、１０％液とし、これを（Ｂ）液とした。【０２５１】
実施例４１で使用したフラスコに乳化機を取付けた装置に１モル相当の（Ａ）液を入れ、実施例１と同一の条件で１モル相当の（Ｂ）液を滴下して行くと、白濁して行き、滴下終了した時点ではゾル状になった。【０２５２】
このものを、水で２％、０．２％、０．０２％に稀釈した試料と、イソプロピルアルコールで２％、０．２％、０．０２％に稀釈した試料を、実施例４１と同一の方法で、プレパラートに塗りつけた結果、全ての試料は白色不透明となり、乾燥後、ガーゼで拭くと脱落した。【０２５３】
形成された粒子は数百ナノの平均粒子径からなるチタン酸バリウム粒子の集合体と想定される。【０２５４】
実施例４２
＜水溶性キレート剤の固定化試験＞
試薬液（Ａ）［実験１：リン酸チタニアキレート剤］
メタノール５０ｇに塩酸３６．５％試薬を０．０５モル加えたメタノール塩酸液をフラスコに入れ、３ヶ月型ペラで撹拌しながら、水浴に水を流しつつ、内温が４０℃以下になるようにして、テトライソプロポキシチタン酸試薬０．１モルを滴下し、６０分かけて反応を終わり、次にメタノール５０ｇに０．０５モルのリン酸を溶解した液を内温４０℃以下になるようにして、滴下していくと、増粘していき、０．０１モル滴下時点で膠化した。フラスコの底をカキ取るようにしながら、月形ペラで撹拌しつつ、残りの０．０９モルのリン酸メタノール液を加え、合計６０分反応した後、バス温度８０℃±５℃に保ち、アスピレーターで少減圧に保ち、溶媒を留去・乾固し、さらに３０分保持して、粉体２９ｇを得た。残りはフラスコに付着していた。【０２５５】
この粉体、リン酸チタニア網状化体２０ｇを、純水１００ｃｃに入れ、ビーカー内でスターラーで３０分撹拌し、濾紙で濾過し、純水３００ｃｃで洗浄した後、濾紙と一体で５０℃／１時間通気乾燥し、さらに１時間乾燥した段階で、恒量に達した点の濾紙を差引いた重量は１９．５ｇであった。【０２５６】
（Ｂ）［実験２：クエン酸チタニアキレート剤］
実験１と同一の装置、配合、条件で、クエン酸チタニアを合成したところ、テトライソプロピルチタン酸０．１モルに対し、膠化点に至るモル数は０．０２モルであった。【０２５７】
同様に、線状高分子に残りの０．０８モルを加え架橋し、スラリー化（網状化）して、乾固した結果、粉体４３ｇを得、フラスコに微少付着していた。【０２５８】
得られた粉体２０ｇを用いて、実験１と同様に、抽出試験を行なった結果、１９．４ｇを得た。【０２５９】
（Ｃ）［実験３：柿皮チタン酸キレート剤］
実験１と同一の条件で、調製したテトライソプロポキシチタン酸０．１モルを含むメタノール、塩酸液に、渋柿の皮を特願２００９ー１２９４１９の装置で粉砕した、粉体２０ｇを水１００ｃｃに加えて分散したスラリーを、実験１と同一の装置と条件で反応させ、乾燥したところ４１ｇをえた（残りは投与量フラスコに付着）。この粉体２０ｇを用いて実験１と同一の条件で抽出し、乾燥して柿皮チタン酸キレート剤１８．８ｇを得た。【０２６０】
比較例として同上柿皮微粉砕品２０ｇを、実験１と同一条件で抽出して、得られた柿皮単独キレート剤は１１．５ｇであった。【０２６１】
（Ｄ）［考察］
水溶性チタニアを固定化することにより、カラムに充填し、目的とした金属を、目的としたキレート剤で効率よく回収でき、イオン交換樹脂と同様、再生が可能で資源の少ないレアメタルや、貴重金属の海水からの回収や本発明者が産・官・学で長年共同研究し、本発明者が独自に出願した特願２００６−６０１５０、特願２００６−２８０６２８に提案したバイオマスを用いたキレート剤の架橋剤、とくに低分子水溶性の有機酸、糖類、オリゴ糖の安価な固定化剤に供することができる。【０２６２】
実施例４３
＜稀釈濃度と「剥離白華」「光輝」の経時変化の対比＞
実施例１と同一条件で合成したモノマー「ＴＩＰＴ−ＭＣ2」と、これを用いて実施例６で合成したポリマー「ＴＩＰＴ−ＭＣ2ＰＭ２０」、実施例８で合成した脱塩酸ポリマー「ＴＩＰＴ−ＭＣ2−Ｐ−１５．６Ｎ」および比較例として「佐賀型ＴＡ」を用いて２％、０．２％、０．０２％に稀釈した液を外壁材  日本ペイントテストピース「ファインシリコンＵＶ、ＮＤ−１０８」に、スプレーガン塗布し、「光輝」と「剥離白華（比較例は白華）」を経時対比した。光輝優れる，剥離なし，を５点とし、「光輝消失」「剥離白華」を０点とした（５人の評価点の平均値を端数切捨てで表示）。【０２６３】
【表３０】
0005606437.tif 000062
【０２６４】
［考察］
（１）粒子型チタニアの塗布濃度限界は（スプレー表面がぬれる１回塗布）０．２％以上の濃度か、０．２％を数回塗布しないと光輝は出ない。
（２）本発明チタニアは、０．０２％でも光輝が著しく０．２〜０．０２％の方が光輝および剥離白華防止のために有効であることが判明し、公知チタニアに比べ、経済性、すなわち１ｍ2当りのチタニアの消費量は１／１０〜１／５０に相当する。
（３）脱塩酸するとより光輝・剥離白華防止に有効であるのは、脱塩酸によるガスのマイナス効果がないためと考えられる。
【符号の説明】
【０２６５】
１  TIPT-MC2-10 P15.6   110℃／３Hr処理後テトラバッグ法で測定  Ｘ
２  TIPT-MC2-10 PM29.4  110℃／３Hr処理後テトラバッグ法で測定  Ｘ
３  TIPT-MC2-10 P15.6   110℃／２Hr処理後テトラバッグ法で測定  Ｘ
４  TIPT-MC2-10 PM29.4  110℃／２Hr処理後テトラバッグ法で測定  Ｘ
５  TIPT-MC2-10 P15.6   110℃／１Hr処理後テトラバッグ法で測定  Ｘ
６  TIPT-MC2-10 PM29.4  110℃／１Hr処理後テトラバッグ法で測定  Ｘ
７  TIPT-MC2-10 P15.6   暗所３０日放置後テトラバッグ法で測定  Ｙ
８  TIPT-MC2-10 PM29.4  暗所３０日放置後テトラバッグ法で測定  Ｙ
９  TIPT-MC2-10 P15.6   暗所２０日放置後テトラバッグ法で測定  Ｙ
１０  TIPT-MC2-10 PM29.4  暗所２０日放置後テトラバッグ法で測定  Ｙ
１１  TIPT-MC2-10 P15.6   暗所１０日放置後テトラバッグ法で測定  Ｙ
１２  TIPT-MC2-10 PM29.4  暗所１０日放置後テトラバッグ法で測定  Ｙ
１３  TIPT-MC2-10 P15.6   未処理（コーティング乾燥後、即テトラバッグ法で測定） Ｚ
１４  TIPT-MC2-10 PM29.4  未処理（コーティング乾燥後、即テトラバッグ法で測定） Ｚ
１５  TIPT-MC2-10 P15.6   リン酸処理  Ａ−（２）
１６  TIPT-MC2-10 P15.6   110℃／２Hr熱処理  Ａ−（１）
１７  TIPT-MC2-10 PM29.4  リン酸処理  Ｂ−（２）
１８  TIPT-MC2-10 PM29.4  110℃／２Hr熱処理  Ｂ−（１）
１９  TA（佐賀型ティーオテクノ品）２％  （Ｄ）
２０  STS-21（石原産業製）２％  （Ｃ）
２１  TMT-MC2-10-PM27
２２  TIPT-MC4-10-PM518
２３  TA（佐賀型）
２４  STS-01（石原型）
２５  TIPT-MC2-P6    金属マグネシウムを入れたとき
２６  TIPT-MC2-PM20  金属マグネシウムを入れたとき
２７  TIPT-MC2-P6    金属マグネシウムを入れないとき
２８  TIPT-MC2-PM20  金属マグネシウムを入れないとき
２９  TIPT-MC2-P6
３０  TIPT-MC2-PM20
【図１】
0005606437.tif 000063
【図２】
0005606437.tif 000064
【図３】
0005606437.tif 000065
【図４】
0005606437.tif 000066
【図５】
0005606437.tif 000067
【図６】
0005606437.tif 000068
【図７】
0005606437.tif 000069
【図８】
0005606437.tif 000070
【図９】
0005606437.tif 000071
【図１０】
0005606437.tif 000072